본 발명은, 코팅된 중합체 기판 또는 라미네이트의 연속적 인라인 제조 방법 및 이 방법의 실행을 위한 장치에 관한 것이다.
주어진 문장을 읽고 간략하게 요약해주세요.

문장: 
[ 발명의 명칭 ]
코팅된 중합체 기판 또는 라미네이트의 연속적 인라인 제조 방법 PROCESS FOR CONTINUOUS INLINE PRODUCTION OF COATED POLYMERIC SUBSTRATES OR LAMINATES
[ 기술분야 ]
본 발명은 코팅된 중합체 기판 또는 라미네이트의 연속적 인라인(inline) 제조 방법 및 이 방법의 실행을 위한 장치에 관한 것이다.
[ 배경기술 ]
예를 들어 시트 또는 필름 등의 웹 형태의 기판은, 오랫동안 예를 들어 플라스틱 성형 조성물의 압출에 의한 것과 같은 연속적 방법으로 제조되어 왔고, 여기에는 고급 표면을 얻기 위해 기능성 외부 층이 공급되어 왔다.  기능성 표면은 예를 들어 적합한 열가소성 성형 조성물의 공압출에 의해 또는 코팅에 의해 생성될 수 있다.  코팅의 경우, 방사선-경화성, 용매-무함유 시스템이 에너지, 비용, 시간 및 공간 절약적인 것과 동시에 환경-친화적이기 때문에, 이들 시스템을 사용한 인라인 방법이 확립되었다.  방사선-경화성 방법 중, 라디칼 중합성 코팅 물질의 UV 경화가, 예를 들어 전자 빔 경화 등의 다른 방법에 비해 자본 투자, 비용 및 공간에 있어 이점을 제공하기 때문에 특히 널리 보급되어 있다.  고급 내후성 표면을 얻기 위해, 예를 들어, 공기로부터의 원소 산소를 코팅 물질의 비경화된 표면으로부터 멀리 떨어져 유지하는 것, 또한 코팅 물질을 불활성화 하에 경화시키는 것이 유리하다.  그러나, 불활성화에는, 고비용의 구성 노고, 추가적인 공간 필요 및 불활성화를 위한 기체의 지속적인 소비가 수반된다.  결과적으로, 코팅 물질의 비경화된 표면을 적합한 라이너 물질로 라이닝함으로써 대기 산소로부터의 차폐를 제공하기 위한 방법이 개발되었다.EP-A-0 331 087 (미츠비시 레이온(Mitsubishi Rayon))에는 기판을 UV-경화성 코팅 물질로 연속적 코팅하는 방법이 기재되어 있으며, 여기서는 비경화된 코팅 물질을 필름으로 라이닝하고, UV선에 의해 경화시킨다.  방사선 경화를 위한 광개시제가 360 내지 400 nm의 파장 범위에서 감응성을 갖는 경우, 코팅 물질을 UV 흡수제와 혼합할 수 있다.  그러나, 얻어진 외부 층의 단점은, 이들의 비교적 낮은 접착력이고, 또한 비교적 다수의 결점이 보인다.JP-A-2004-130540 (미츠비시 가스(Mitsubishi Gas))에는 UV-경화성 코팅 물질을 폴리카르보네이트 기판에 적용하는 방법이 기재되어 있으며, 여기서는 비경화된 코팅을 필름으로 라이닝하고, 비경화된 코팅을 필름을 통해 UV 방사선에 의해 경화시킨다.  이 공개문헌의 교시내용에 따르면, 코팅되는 표면의 온도가 70 내지 120℃의 범위 내에 있어야 한다.  코팅 물질의 점도는 바람직하게는 12 내지 120 mPa*s이고, 코팅의 두께는 바람직하게는 1 내지 15 ㎛의 범위이다.  이들 파라미터에 의해, 폴리카르보네이트 상의 코팅의 효과적인 접착이 얻어진다.  라이닝은 폴리에스테르 또는 트리아세테이트의 필름을 사용하여 수행된다.  롤러, 롤, 브러쉬 또는 닥터 블레이드 (스패튤라)를 사용하여 압력을 인가하여 코팅 물질의 균일한 분포를 얻는다.공개문헌 JP-A-2004-130540에는, 증가된 기판 온도가 기판에 대한 외부 층의 접착 강도를 향상시키지만, 승온이 경화 절차 후의 라이너 필름의 탈착에는 불리하다고 교시되어 있다.  흔히, 분리 불가능한 라미네이트가 얻어지거나, 또는 필름의 탈착 동안 라인-형태의 붕괴가 일어난다.증가된 기판 온도의 추가의 단점은, 코팅된 기판으로부터의 필름의 조기 탈착이며, 이는 보다 특히 코팅 물질의 경화 전에 일어날 수 있다.  라미네이션 직후의 코팅 물질의 급속 경화에 의해, 탈착을 방지할 수 있다.  그러나, 이러한 절차는, 고비용이 들고 불편하며, 기판의 초기 팽윤 결과로 일어나는, 접착에 있어 불리한 결과를 초래할 수 있다.플라스틱 기판의 초기 팽윤 또는 초기 용해는 기판과 코팅 물질 사이의 접착에 있어 유리하며, 이는 예를 들어 승온 또는 비경화된 코팅 물질의 보다 긴 노출 시간에 의해 지지되거나 보다 가속화된다.  그러나, 매우 상승된 기판 온도의 경우에는, 원치않는 표면 품질 변화가 있을 수 있고, 이는 예를 들어 기판 표면, 보다 특히 플라스틱 표면의 혼탁화에 의해 가시화될 수 있다 (비경화된 코팅 물질의 노출 시간이 지나치게 긴 경우).JP-A-2004-130540에는, 폴리카르보네이트가 과도하게 초기 팽윤되는 경우에는 그의 충격 인성이 손실되고, 이것이 1,9-노난디올 디아크릴레이트를 성분으로서 필수적으로 포함하는 특정 용매-무함유 코팅 배합물을 사용하는 이유라고 기재되어 있다.  코팅 물질의 성분으로서 1,9-노난디올 디아크릴레이트 20 내지 60부를 사용함으로써, 초기 팽윤을 제한하는 것이 성공적으로 달성된다.  초기 팽윤을 제한하기 위한 추가의 수단은, 라미네이팅 장치 직후 12 cm에서 필름 및 기판을 압축시킨 직후에 경화시키는 것이다.짧은 초기 팽윤 시간을 갖는, 상기 방법에 의해 코팅된 기판은, 우수한 초기 접착력을 나타내지만, DIN EN ISO 4892-2에 따른 크세노테스트(Xenotest)에서 풍화 1000 h 후에는 접착력이 완전히 손실된다.JP7-74282B에는, 초기 기판 팽윤을 피하기 위한 수단으로서 거의 실온으로 냉각시키는 것이 기재되어 있다.  인라인 코팅의 경우, 이러한 수단은 압출 라인에서의 긴 냉각 구역 및 상응하게 긴 체류 시간을 수반한다.  이러한 방법을 이용하여서는, 기판 중합체와 코팅 물질 사이에 혼합 상이 형성되지 않고, 이는 복합체에서의 응력 수준이 매우 높기 때문에 장기간 접착에 있어 불리한 결과를 초래한다.DE69222140T2 (EP 551 693 B1)에는, 상단 기판 층에 코팅 물질 성분을 확산시켜 접착을 촉진시키기 위해, UV-경화성 코팅 물질로 코팅된 폴리카르보네이트 필름을 가열하는 방법이 기재되어 있다.  코팅 작업 후, 32℃ 내지 66℃의 온도로의 후속 코팅에 의해 습윤 코팅된 필름이 얻어지고, UV 방사선을 이용하여 이를 경화시킨다.  이 방법의 단점은, 습윤 코팅 물질이 가열 단계 동안 주위 환경으로부터의 입자로 오염되는 것이다.환경 보호의 이유에서, 또한 비용, 보다 특히 자본 투자 비용의 이유에서, 방사선-경화성 코팅 물질을 바람직하게는 용매-무함유 형태로 코팅한다.  그러나, 용매-무함유 코팅 물질 시스템에서는, 주위 환경으로부터의 분진 또는 오염 입자가 충분히 습윤화되지 않고, 코팅 물질의 경화된 필름에서 광학 결점을 초래하며, 이는 확대 효과에 의해 더욱 대형화되고 매우 파괴적이 된다는 것이 문제이다.많은 광학적 요건에 대해, JP-A-2004-130540에 기재된 코팅 방법에 따라 작업하는 경우 코팅의 표면 품질이 불충분하다.  예를 들어, 특히 100 내지 120℃에서는, 압출 방향으로 코팅에 원치않는 파형(waviness)이 형성될 수 있다.  또한, 상기에 기재된 바와 같이, 기판 표면의 초기 용해의 결과로 단점이 발생할 수 있다.  JP2004-130540A 및 JP7-74282B에는, 코팅 공정 동안 초기 팽윤의 결과로서의 기판의 충격 인성 손실이 개시되어 있다.  JP-A-2004-130540에서는, 코팅 물질의 저점도 및 결과적으로 유도되는 매우 심각한 초기 팽윤이 경계 층에서의 충격 인성 손실을 초래한다.
[ 발명의 개요 ]
목적선행 기술에 비추어, 본 발명의 목적은, 상기에 기재된 선행 기술 방법의 문제점을 갖지 않거나, 또는 이들을 단지 감소된 정도로 갖는 방법을 제공하는 것이었다.  가능한 한, 방법이 코팅된 기판의 제조 및 또한 라미네이트 제조에 보편적으로 유용하여야 한다.  또한, 본 발명의 방법의 실행을 위한 장치를 제공하는 것이 목적이다.특정 제1 목적에서, 방법은 기판과 코팅 사이의, 또한 각각 라미네이트 내의 개별 층 사이의 매우 우수한 장기간 접착력을 제공하기 위한 것이다.특정 제2 목적에서, 방법의 조절은 추가 인원에 의한 관리를 필요로 하지 않도록 비교적 단순하게 하기 위한 것이다.특정 제3 목적에서는, DIN EN ISO 7823-2, 섹션 4.2 "Appearance" (표)에서 특정된 요건 프로파일에 따라 높은 표면 품질을 특징으로 하는 코팅된 기판을 갖는 것이 가능하여야 한다.  바람직하게는 파형 및 공기 함입과 같은 표면 결점이 가능한 최소화되어야 한다.또한, 방법은 실질적으로 유지 보수가 불필요하고, 에너지 효율적이며, 환경 친화적이 될 수 있어야 한다.  또한, 방법은 압출 속도에 대한 후속적 영향 없이 기존 압출 라인으로 통합될 수 있어야 한다.해결 수단이들 목적, 및 명시적으로 언급되지는 않았으나 본원 도입부에서 논의된 상황으로부터 용이하게 이해되거나 추론될 수 있는 다른 목적은, 청구항 1의 모든 특징을 갖는 방법 및 또한 청구항 10에 따른 장치에 의해 달성된다.  본 발명의 방법의 적절한 변형은 종속항에서 보호된다.본 발명자들은 놀랍게도, 초기 용해 시간, 및 또한 바람직한 실시양태에서는 또한 접촉 온도 (용어 정의는 하기 참조)의 특정 조절에 의해, 및 또한 2개 이상의 경화 단계 (1개 이상의 경화 단계의 경우에는, 제1 경화 단계의 하류가 방사선 경화, 보다 바람직하게는 UV 경화임)로 코팅 물질 또는 접착제를 경화시킴으로써, 인라인 코팅 방법에서 상기 언급된 목적이 달성될 수 있다는 것을 발견하였다.임의의 특정 이론에 국한되지는 않지만, 본 발명자들은, 2개 이상의 경화 단계로 경화를 실행함으로써 코팅 물질 또는 접착제에서 반응기의 보다 높은 전환율이 달성되고, 이는 특히, 본 발명의 복합 재료의 특히 우수한 접착력 및 특히 우수한 성능 특성에 기여하는 효과를 갖는다는 견해를 갖는다.  이는 또한 라인의 생산성을 보다 우수하게 향상시킨다.본 발명의 주제따라서, 본 발명은,a. 중합체 물질로 제조된 기판을 제공하는 단계,b. 기판을, 바람직하게는 라디칼 중합에 의해 경화가능한 코팅 물질 또는 접착제와 접촉시키는 단계,c. 코팅 물질 또는 접착제를 외부 필름으로 라이닝하는 단계,d. 코팅 물질 또는 접착제를 경화시키는 단계,e. 임의로 외부 필름을 제거하는 단계,f. 임의의 인라인 광학 품질 조절 단계,g. 임의로 보호 필름을 적용하는 단계를 포함하며,● 경화를 2개 이상의 경화 단계로 수행하며, 제1 경화 단계는 열 또는 방사선 경화 단계, 바람직하게는 UV 경화 단계이고, 1개 이상의 후속 경화 단계는 방사선 경화 단계, 바람직하게는 UV 경화 단계이고,● 여기서, 제1 경화 단계가 방사선 경화 단계, 바람직하게는 UV 경화 단계이거나 지연된 개시를 갖는 열 경화 단계인 경우, 초기 용해 시간이 10초 이상이거나, 또는● 여기서, 코팅 물질 또는 접착제 사이의 최초 접촉시 경화의 자발적 열 개시가 일어나고,	■ 코팅 물질 또는 접착제의 단량체 혼합물, 바람직하게는 개시제 및 코팅 물질 단량체 또는 접착제 단량체의 조합 및/또는 열 개시제의 농도,	및/또는	■ 공정 조건, 바람직하게는 기판의 이송 속도 및/또는 접촉 온도를, 코팅 물질 또는 접착제 및 용해된 기판 중합체의 혼합 상을 얻고, 이 상의 두께가 외부 층 또는 접착체 층의 총 층 두께의 70% 내지 1%, 바람직하게는 60% 내지 3%, 매우 바람직하게는 50% 내지 5%, 특히 바람직하게는 70% 내지 5%, 매우 특히 바람직하게는 60% 내지 10%, 또한 특별히 바람직하게는 50% 내지 20%에 상응하도록 선택하는 것을 특징으로 하는, 코팅된 중합체 기판 또는 라미네이트의 연속적 인라인 제조 방법을 제공한다.추가로,I. 중합체 물질을 포함하는 기판을 제공하는 수단,II. 외부 필름을 제공하는 수단,III. 기판 및/또는 외부 필름을, 바람직하게는 라디칼 중합에 의해 경화가능한 코팅 물질 또는 접착제로 코팅하는 수단을 포함하며,● 기판에 적용된 코팅 물질 또는 접착제가 장치 내에서 외부 필름으로 라이닝되도록 설계된 것,● 코팅 물질 또는 접착제의 경화가 2개 이상의 경화 단계로 일어나도록 설계된 것,● 제1 경화 단계로부터 이어지는 경화 단계를 개시하도록 하는 방식으로 배치된 1개 이상의 방사선 공급원, 바람직하게는 1개 이상의 UV 공급원을 포함하는 것, ● 접촉 온도가 변화될 수 있도록 설계된 것,● 제1 경화 단계가 방사선 경화, 바람직하게는 UV 경화에 의해, 또는 지연 하에 개시된 열 경화에 의해 수행되는 경우, 초기 용해 시간이 10 sec 이상이 되도록 설계된 것을 특징으로 하는, 코팅된 중합체 기판 또는 라미네이트의 연속적 인라인 제조를 위한 장치가 제공된다.본 발명의 방법은, 각각 코팅 물질 또는 접착제로부터 형성된 외부 층 또는 접착체 층과 기판 사이의 매우 우수한 접착력을 제공한다.  초기 용해 시간, 뿐만 아니라 2개 이상의 단계의 경화 실행의 결과로, 외부 층 또는 접착체 층과 기판 사이에 명확한 상 경계가 부유되고, 이것이 코팅 물질 또는 접착제 및 용해된 기판 중합체의 폭넓은 전이 대역 (혼합 상)이 되는 것을 보장할 수 있다.  따라서, 본 발명의 방법을 통해, 또한 선행 기술 생성물과, 그들의 구조 및 그들의 성능 특성에 있어 명확히 상이한 생성물을 얻을 수 있다.  예를 들어, 본 발명의 복합 재료는 코팅되지 않은 기판에 비해 더욱 효과적으로 기계처리될 수 있다.  균열이 코팅에서 형성되지 않으면서, 시트 두께 × 10까지의 매우 낮은 반경의 열 굽힘성이 가능하다.  복합 재료의 내약품성 및 내화 성능이 통상적인 복합 재료에 비해 현저히 더 우수하다.따라서, 본 발명은 또한, 외부 층 및 기판, 또는 기판, 접착체 층 및 접착체 층 상에 배열된 추가의 층을 포함하며, 외부 층 또는 접착체 층에, 낮은 분율의 용해된 기판 중합체를 갖는 외부 상과, 외부 상에 비해 증가된 분율의 용해된 기판 중합체를 갖는 혼합 상 사이의 상 경계가 존재하는 것을 특징으로 하는 복합 재료를 제공한다.  복합 재료는 추가로 상기 혼합 상과 기판 사이의 상 경계를 나타낸다.본 발명의 방법을 통해, 코팅 물질 또는 접착제의 층의 경화 전에, 기판 표면의 초기 용해 및 팽윤이 달성되고, 이는 기판에 대한 코팅의 효과적인 접착에 부분적 기여를 한다.  즉, 액체 코팅 물질 또는 접착제를 기판에 적용함에 따라, 기판 표면의 일부가 초기에 용해되고, 용해된 중합체가 코팅 물질 또는 접착제와 혼합된다.  이 과정에서, 코팅 층 또는 접착체 층의 외부 상이 형성되고, 이 상은 용해된 기판 중합체를 함유하지 않거나 단지 매우 소량으로 함유한다.  또한, 코팅 물질의 중합체 및 용해된 기판 중합체로 구성된 혼합 상이 형성된다.  외부 상과 기판 사이에 배치되는 이 혼합상은, 접착 촉진제와 같이 작용하고 기판에 대한 본 발명의 코팅의 효과적인 접착을 보장한다.한 바람직한 실시양태에서, 본 발명의 복합 재료는 특히 폭넓은 혼합 상을 특징으로 한다.  여기서, 외부 상의 두께는 바람직하게는 외부 층 또는 접착체 층의 총 두께의 30% 내지 99%, 보다 바람직하게는 30% 내지 97%, 매우 바람직하게는 30% 내지 95%, 특히 바람직하게는 40% 내지 90%, 또한 매우 특히 바람직하게는 50% 내지 80%이고, 혼합 상의 두께는, 상응하게, 70% 내지 1%, 바람직하게는 70% 내지 3%, 보다 바람직하게는 70% 내지 5%, 매우 바람직하게는 60% 내지 10%, 또한 특히 바람직하게는 50% 내지 20%이고, 여기서 두 상은 외부 층 또는 접착체 층의 총 층 두께 100%를 구성한다.개개의 층은 TEM 현미경 사진 (측정 세부사항은 하기 참조)으로 인식되고 분석될 수 있다.  완전성을 위해, 이 점에서, 외부 필름의 선택에 따라, 이 필름의 구성성분을 또한 외부 상으로 통과시킬 수 있고, 따라서 이는 TEM에서 얇은 제4 상이 나타나는 경우일 수 있음을 인지할 수 있다.  그러나, 이 경우, 혼합 상/외부 상 경계와 복합 재료의 외부 표면 또는 접착체 층으로부터 최외부 층으로의 전이 사이에 존재하는 모든 상은 본 발명의 목적상 하나의 상, 또한 구체적으로는 외부 상인 것으로 고려된다.  즉, 외부 상과 혼합 상 사이의 두께 비율을 결정할 때, 외부 상 내의 "하위-상"은 본 발명이 목적상 별도로 고려되지 않는다.본 발명의 도 1에서, PMMA의 기판은 코팅 물질로 코팅되어 있다 (세부사항은 실시예 2, 코팅 파라미터 E2 참조).  좌측 하부 코너의 밝은 색 기판, 그 후 다소 어두운 혼합 상 및 최종적으로 가장 어두운 외부 상이 명확히 나타나 있다.  우측 상단 코너의 백색 영역은 공기이다.  외부 상 내의 약간의 파형 및 패턴은, 샘플 제조 절차로 인한 절단 인공물이다.  도 1에서, 혼합 상의 두께는 외부 층의 총 두께의 약 42%이고, 따라서, 외부 상의 두께는 약 58%이다.본 발명의 방법의 이점은, 희생 필름이 사용되는 경우, 외부 필름이 다수회 사용될 수 있다는 것이다.  또한, 방법이 특히 온도 변동에 대해 민감하지 않으면서, 비교적 단순하게 방법의 조절이 이루어질 수 있다.  또한, 코팅된 기판 또는 라미네이트의 표면 품질이 높다.  따라서, 특히, 파형 또는 공기 함입과 같은 표면 결점이 실질적으로 없다.  보다 특히 본 발명의 방법으로 인라인 광학 품질 조절을 수행함으로써 임의의 품질 열화가 즉시 방지될 수 있는 경우에 그러하다.본 발명의 방법은 또한, 구조화된 표면을 간단하고 확실하게 얻기 위해 이용될 수 있다.  이 경우, 높은 수준의 접착력과 관련된 상기에 기재된 이점이 또한 얻어질 수 있다.또한, 방법은 공지된 라인 상에서, 특히 긴 유지 보수 간격 및 낮은 중단 시간이 얻어질 수 있게 하면서, 확실하고 간단하게 수행될 수 있다.  본 발명의 방법은 낮은 에너지 비용에 있어 주목할만하고, 환경 친화적으로 이루어질 수 있다.  특히, 환경으로 방출되어야 하는 유해 물질 없이, 전혀 용매를 사용하지 않고 수행될 수 있다.  그 결과, 특수하고 매우 고가인 폭발 방지 수단이 생략될 수 있고, 최대 100%의 코팅 물질 수율이 실현될 수 있다.본 발명의 방법은 주로 자동화될 수 있고, 필수 어셈블리가 단지 소량의 공간만을 차지하기 때문에, 이들 어셈블리는 기존의 압출 라인의 냉각 구역 내에 설치될 수 있다.  그 결과, 필요한 부수물이 낮게 유지될 수 있다.오프라인 방법에 비해, 본 발명의 방법은 현저한 비용적 이점을 제공한다.  코팅 물질의 층 또는 접착제의 층을 필름으로 라이닝하는 것의 결과로, 질소를 사용한 고비용의 불활성화가 생략될 수 있다.
[ 발명을 실시하기 위한 구체적인 내용 ]
용어 정의본 발명을 하기에서 상세히 설명한다.  그러나 그에 앞서, 다수의 중요 용어를 정의한다.본 발명의 목적상, 기판은 두께에 따라 필름 또는 시트로 가공될 수 있는 플라스틱 웹이다.  기판은 고체 플라스틱 웹으로 이루어질 수 있지만, 상응하는 다이를 통한 압출에 의해, 중공-챔버 프로파일이라 불리는 것으로 형성될 수도 있다.  상응하는 기술은 당업자에게 공지되어 있다.  기판은 또한, 임의로 상응하는 접착체 층에 의해 연결된, 다수의 플라스틱 또는 플라스틱 층의 라미네이트 형태를 취할 수 있다.외부 필름은, 외부 필름과 기판 사이에 코팅 물질 또는 접착제를 포함하도록 하는 방식으로 상기 코팅 물질 또는 접착제 상에 배치되는 필름이다.  본 발명의 방법에서 코팅된 기판을 제조하는 경우, 사용되는 외부 필름은 희생 필름이며, 이는 제1 경화 단계 전에 또는 그 동안 코팅 물질 상에 배치되고, 제1 또는 추가의 경화 단계 후에 다시 제거된다.  본 발명의 방법의 한 특정 버전에서, 이는 희생 필름이 복합체의 제조 동안 제거되지 않고, 저장 및 운송 동안 보호 필름으로서 유지되고, 본 발명에 따른 생성물의 최종 적용시에만 제거된다는 것을 함축한다.  희생 필름은 구조화된 표면을 가질 수 있고, 이는 코팅 물질의 층에 구조를 생성한다.  이러한 방식으로, 구조화된 표면을 갖는 코팅된 기판이 제조될 수 있다.  희생 필름은 바람직하게는 다시 사용된다.본 발명의 방법에서 라미네이트를 제조하는 경우, 코팅 물질 대신에, 라디칼 중합에 의해 경화가능한 접착제가 사용되고, 외부 필름은 경화 후에 라미네이트에 견고하게 통합된다.  또한 이 경우에도, 외부 필름의 구조에 따라, 구조화된 표면이 생성될 수 있다.구조화는, 본 발명에 따른 생성물의 외부 층, 즉 최외부 층의 표면이 만입부, 상승부, 요철부를 가짐을 의미한다.접촉 온도는 코팅 물질 또는 접착제와 소통하게 되는 기판 표면의 온도를 나타내며, 이는 코팅 물질 또는 접착제와 기판의 최초 접촉 5 cm 전에 측정된다.외부 층은 기판의 코팅 물질로의 경화된 코팅으로 식별된다.  최종 적용에서, 외부 층은 본 발명의 복합체의 외부 표면을 형성한다.  반면, 코팅 물질의 층은 기판 상의 코팅 물질의 적용 후 최종 경화 전에 얻어진 층으로 식별된다.접착체 층은 기판의 접착제로의 경화된 코팅으로 식별된다.  접착체 층은 복합체의 기판과 추가의 외부 층 사이의 연결 층을 형성한다.  반면, 접착제의 층은 기판 상의 접착제의 적용 후 최종 경화 전에 얻어진 층으로 식별된다.초기 용해 시간은 코팅 물질 또는 접착제와 기판의 최초 접촉과, 제1 경화 단계의 시작 사이의 경과 시간을 나타낸다.  제1 경화 단계를 열 경화 형태로 수행하는 경우, 즉, 코팅 물질 또는 접착제가 열 활성화가능한 개시제를 포함하는 경우, 초기 용해 시간은, 기판의 온도에 따라, 0 또는 실질적으로 0일 수도 있고, 즉 경화가 기판과 코팅 물질 또는 접착제의 최초 접촉 직후에 개시될 수 있다.  그러나, 이 경우, 경화는, 경화 개시와 병행하여 충분한 초기 용해가 일어나도록 조절된다.  제1 경화 단계를 방사선 경화에 의해, 바람직하게는 UV 경화에 의해 수행하는 경우, 초기 용해 시간은 코팅 물질 또는 접착제와 기판의 최초 접촉으로부터 코팅 물질 또는 접착제의 최초 광선 노출까지의 시간이다.본 발명의 목적상 경화 단계는, 코팅 물질 또는 접착제의 구성성분의 중합 반응 (개시제 또는 촉진제의 활성화에 의해 또는 예를 들어 중부가 또는 축중합에서 단량체 및 올리고머의 반응을 위한 활성화 에너지 극복을 위한 직접적 에너지 공급에 의해 촉발됨)이다.  본 발명은 바람직하게는 열 및 방사선 경화, 열 또는 방사선 에너지, 바람직하게는 UV 에너지의 공급, 개시제 또는 촉진제의 활성화 또는 필수적 활성화 에너지의 공급에 의해 라디칼 중합 반응, 축중합 또는 중부가가 촉발되게 하는 것을 포함한다.  필요한 열 에너지는 기판 온도에 의해 공급될 수 있고, 즉, 기판을 열 개시제를 포함하거나 중부가 또는 축중합에 의해 경화가능한 코팅 물질 또는 접착제와의 최초 접촉 전에 상응하는 온도로 가열할 수 있거나, 또는 기판이 미리 지나치게 고온인 경우에는, 상기 최초 접촉 전에 냉각시킬 수 있다.  그러나, 코팅 물질 또는 접착제와의 최초 접촉시 개시제 또는 촉진제를 활성화시키기 위해 또는 필수적인 활성화 에너지를 공급하기 위해 필요한 온도를 갖지 않는 기판을 먼저 코팅 물질 또는 접착제와 접촉시키고, 생성된 복합체를 후속 가열하여 열 개시제를 활성화시킬 수도 있다.본 발명의 방법에서 기판의 이동 방향으로 순차적으로 배열된 2개 이상의 방사선 공급원을 이용하는 경우, 본 발명의 맥락에서, 각각의 공급원이 경화 단계를 개시한다고 가정된다.  그러나, 기판의 전체 폭에 광 조사할 수 있도록, 2개 이상의 방사선 공급원이 기판의 이동 방향에 대해 수직으로 서로 인접하여 배열된 경우, 이는 본 발명의 맥락에서 특히 방사선 공급원 및 선량이 동일한 경우에 경화 단계인 것으로 고려된다.본 발명의 맥락에서 방사선 경화는, 고에너지 방사선, 보다 특히 220 nm 내지 480 nm 파장 범위의 고에너지 방사선, 전자 빔에 의한 경화를 의미한다.  260 nm 내지 420 nm의 파장 범위의 UV선에 의한 경화가 특히 바람직하다.(메트)아크릴레이트라는 표현은, 아크릴레이트, 메타크릴레이트 및 또한 이들 둘의 혼합물을 나타낸다.  2개 이상의 이중 결합을 갖는 (메트)아크릴레이트는 또한 가교 단량체로서 공지되어 있다.발명의 상세한 설명본 발명의 방법은 기판의 코팅 또는 상응하는 기판으로부터의 라미네이트의 제조를 제공한다.기판기판은 바람직하게는 성형 조성물로부터 열가소성 성형 방법에 의해 또는 연속적 캐스트 중합에 의해, 특히 바람직하게는 열가소성 가공가능한 중합체를 포함하는 성형 조성물을 사용하여 제조된다.바람직한 중합체는, 예를 들어, 폴리(메트)아크릴레이트, 보다 특히 폴리메틸 메타크릴레이트 (PMMA), 폴리(메트)아크릴이미드, 폴리아크릴로니트릴, 폴리스티렌, 폴리에테르, 폴리에스테르, 폴리카르보네이트 및 폴리비닐 클로라이드를 포함한다.  여기서는 폴리(메트)아크릴레이트 및 폴리(메트)아크릴이미드가 바람직하다.  이들 중합체는 개별적으로 및 혼합물로서 사용될 수 있다.  또한, 이들 중합체는 공중합체의 형태로 존재할 수도 있다.  바람직한 공중합체는 스티렌-아크릴로니트릴 공중합체, 아크릴로니트릴-스티렌-부타디엔 공중합체, 스티렌-말레산 공중합체, (메트)아크릴레이트-스티렌-말레산 무수물 공중합체, 폴리페닐술폰 (PPSU), COC 중합체 (시클릭 올레핀 공중합체) 및 폴리메틸 메타크릴레이트 공중합체, 보다 특히 폴리메틸 메타크릴레이트-폴리(메트)아크릴이미드 공중합체를 포함한다.본 발명의 한 특정 측면에 따르면, 폴리카르보네이트를 포함하는 성형 조성물을 사용할 수 있다.  폴리카르보네이트는 당업계에 공지되어 있다.  폴리카르보네이트는 형식적으로 지방족 또는 방향족 디히드록시 화합물과 탄산의 폴리에스테르인 것으로 고려될 수 있다.  이들은, 각각 축중합 반응 또는 에스테르교환 반응에 의해, 디글리콜 또는 비스페놀과 포스겐 또는 탄산 디에스테르의 반응을 통해 용이하게 얻을 수 있다.  본 발명의 한 특정 실시양태에 따르면, 20 중량% 이상, 바람직하게는 50 중량% 이상, 매우 바람직하게는 80 중량% 이상의 폴리카르보네이트를 포함하는 성형 조성물을 사용할 수 있다.본 발명의 또 다른 실시양태에 따르면, 기판 제조를 위해 특히 바람직한 성형 조성물은 성형 조성물의 총 중량을 기준으로 하여 15 중량% 이상, 바람직하게는 50 중량% 이상, 보다 바람직하게는 80 중량% 이상의 폴리(메트)아크릴레이트, 폴리메틸 메타크릴레이트, 폴리메틸메타크릴이미드 및/또는 폴리메틸 메타크릴레이트 공중합체를 갖는다.  (메트)아크릴레이트라는 표현은 메타크릴레이트 및 아크릴레이트 및 또한 이들 둘의 혼합물을 포함한다.폴리(메트)아크릴레이트는, 바람직하게는, 단량체의 중량을 기준으로 하여 60 중량% 이상, 바람직하게는 80 중량% 이상의 (메트)아크릴레이트를 갖는 단량체 혼합물의 중합에 의해 본 발명에 따라 수득가능한 폭넓게 공지된 중합체이다.  다양한 라디칼 중합 방법에 의한 (메트)아크릴레이트 단독중합체 및/또는 공중합체의 제조는 자체 공지되어 있다.  따라서, 중합체는 벌크, 용액, 현탁액 또는 유화 중합으로 제조될 수 있다.  벌크 중합은 예를 들어 문헌 [Houben-Weyl, Volume E20, Part 2 (1987), p. 1145ff]에 기재되어 있다.  용액 중합에 대한 유용한 정보는 상기 공개문헌의 페이지 1156ff에 나타나 있다.  현탁 중합 기술에 대한 세부사항은 상기 문헌의 페이지 1149ff에 나타나 있으며, 유화 중합은 상기 문헌의 페이지 1150ff에 기재 및 설명되어 있다.추가의 바람직한 기판은, 비-투명 광학 특성 및 깊이 효과와 함께 특히 높은 값의 광택 표면을 갖는, 유기 및/또는 무기 충전제를 포함하는 하나 이상의 폴리(메트)아크릴레이트 층의 (공)압출물이다.  시판품의 일례는 플렉시글라스 파라판(PLEXIGLAS Parapan)이다.바람직한 중합체 기판은 통상의 첨가제를 포함할 수 있다.  이들 첨가제는, 특히, 유기 및 무기 충전제, 나노크기 입자, 안료, 이형제, 정전기방지제, 산화방지제, 이형제, 난연제, 윤활제, 염료, 유동 향상제, 광 안정화제, 유기 및 무기 UV 흡수제, 입체 장애 아민, 풍화 보호를 제공하는 작용제, 및 가소제 및 충격 개질제를 포함한다.  첨가제는 전형적인 양으로, 즉 총 질량을 기준으로 하여 80 중량% 이하, 바람직하게는 30 중량% 이하로 사용된다.  양이 총 질량을 기준으로 하여 80 중량% 초과인 경우, 예를 들어, 플라스틱의 가공 특성과 같은 특성이 크게 손상될 수 있다.본 발명의 기판은 일반적으로, 표면 상에서 마무리처리되지 않은 경우, 스크래치-감응성이고, 모든 스크래치에서 빛과 연결된다.  시판품의 일례는 플렉시글라스 엔드라이텐(PLEXIGLAS Endlighten)이고, 이는 특히 장식 목적 및 조명 광고에 사용된다.  따라서, 본 발명에 따르면, 코팅 물질을 적용하여 내스크래치성 코팅을 생성하는 것이 바람직하다.기판의 제조코팅되는 기판은 연속적 캐스트 중합에 의해 또는 임의의 공지된 성형 기술에 의해 성형 조성물로부터 제조될 수 있으며, 본 발명의 방법은 압출 방법의 경우에 놀라운 이점을 제공한다.  이로써, 연속적으로 기판을 제조하고 상의 냉각 동안 이들에 기능성 코팅을 제공할 수 있다.  이는 접촉 온도로의 추가 가열을 생략할 수 있게 하고, 따라서 시간 및 비용이 절약된다.  따라서, 코팅되는 기판은 바람직하게는 압출에 의해 수득가능하다.생성된 코팅의 품질에 있어 놀라운 이점은, 기판이 기판 물질에 맞는 접촉 온도를 갖게 하는 것을 포함하는 수단에 의해 달성될 수 있다.  이에 대한 세부사항은 하기 방법 세부사항 부분에 기재되어 있다.하기에서 상세히 기재되는 이러한 접촉 온도 미만의 온도에서는, 기판에 대한 코팅의 접착력이 감소될 수 있다.  또한, DIN EN ISO 4892-2에 따른 크세논 시험에서 풍화 1000시간 후 헤이즈 및 균열 형성의 경우가 나타났다.  또한, 분석 연구에서는, 과도하게 낮은 온도가 코팅 물질에서 낮은 이중-결합 전환율을 초래한다고 밝혀졌다.  이들 한계 초과의 온도는 흔히 손상된 광학 품질을 초래할 수 있다.  또한, 이 경우에는 희생 필름의 과도한 접착력이 존재할 수 있고, 이는 이것이 더 이상 제거될 수 없음을 의미한다.기판은 바람직하게는 10 ㎛ 내지 500 mm, 바람직하게는 20 ㎛ 내지 100 mm, 보다 바람직하게는 30 ㎛ 내지 50 mm, 매우 바람직하게는 50 ㎛ 내지 25 mm 범위의 두께를 갖는다.코팅 물질 또는 접착제본 발명의 방법은 특히 코팅 물질로 기판을 코팅하여 외부 층을 형성하는 데 이용된다.  그러나, 이는 2개의 라미네이트 층 사이에 상응하는 접착제를 사용함으로써 라미네이트를 제조하는 데 이용될 수도 있다.  코팅 물질 또는 접착제를 기판 및/또는 외부 필름에 적용하고, 본 발명에 따라 경화시킨다.코팅 물질의 성질 및 조성은 외부 층에서 얻어져야 하는 특성에 따라 달라진다.  따라서, 본 발명의 방법에 따라, 특히 내스크래치성, 풍화-안정성, 정전기방지성, 친수성, 소수성, 저마찰, 인쇄가능한, 광택성, 구조화된 또는 무광택의, 또는 상기 언급된 특성 중 둘 이상을 동시에 갖는 외부 층을 얻을 수 있다.  또한, 배리어 특성 또는 항-그래피티(anti-graffiti) 특성을 얻을 수 있다.  외부 층은 추가로 수-살포, 살생 및/또는 자가-세정 특성을 가질 수 있다.열 및/또는 방사선-유도, 바람직하게는 UV-유도 경화를 위한 수지는, 자유 라디칼에 의한 가교 반응으로 필름 형성을 일으키는 불포화 화합물이다.  관능기의 성질 및 수, 및 또한 사슬 길이 및 사슬 구조를 변화시킴으로써, 폭넓은 특성 스펙트럼을 갖는 큰 생성물 팔레트가 얻어질 수 있다.  이들 생성물의 가장 중요한 대표물은 아크릴산 에스테르 화합물이고, 그 후에는 불포화 폴리에스테르이다.  폴리에스테르 아크릴레이트, 폴리에테르 아크릴레이트, 에폭시 아크릴레이트 및 우레탄 아크릴레이트계 코팅 물질 및/또는 접착제를 사용하는 것이 본 발명에 따라 바람직하다.바람직한 코팅 물질은 40% 이상, 바람직하게는 60% 이상, 보다 바람직하게는 80% 이상의 단량체, 올리고머 및 고분자량 (메트)아크릴산 에스테르 수지 및/또는 비닐 화합물 함량을 갖는 중합성 구성성분을 포함할 수 있다. 본 발명에 따라 사용되는 코팅 물질 및 접착제는, 주로 점도 감소를 위해 제공되는 반응성 희석제로서의 단량체를 포함할 수 있다.  중합 동안, 이들은 중합체 사슬 내에 혼입되고, 따라서 코팅 물질의 특성에 직접적으로 영향을 준다.  단량체의 중요한 특징은 이들의 관능성이다.  일관능성 내지 육관능성 단량체가 사용될 수 있다.  관능성을 통해, 가교 밀도 및 그에 따라 화학적/물리적 필름 특성을 조절할 수 있다.  본 발명에 따라 바람직하게 사용되는 단량체는, 트리메틸올프로판 트리아크릴레이트 (TMPTA), 부탄디올 디아크릴레이트 (BDDA), 헥산디올 디아크릴레이트 (HDDA), 트리프로필렌 글리콜 디아크릴레이트 (TPGDA), 디프로필렌 글리콜 디아크릴레이트 (DPGDA), 페녹시에틸 아크릴레이트 (POEA), 4-tert-부틸시클로헥실 아크릴레이트 (TBCH), 이소보르닐 (메트)아크릴레이트 (IBOA), 히드록시에틸 (메트)아크릴레이트 (HE(M)A), 부틸 (메트)아크릴레이트, 에틸디글리콜 아크릴레이트 (EDGA), 부탄디올 모노아크릴레이트 (BDMA), 이소데실 아크릴레이트, 디펜타에리트리톨 헥사아크릴레이트 (DPHA), 펜타에리트리톨 트리/테트라크릴레이트 (TMPTA)를 포함한다.또한, 4개 이하의 이중 결합을 갖는 단량체를 90 중량% 이하, 보다 바람직하게는 50 중량% 이하로 포함하는, 내스크래치성 코팅 제조를 위한 코팅 물질이 특히 중요하다.본 발명에 따라 이미 사용되는 코팅 물질은 필름-형성 성분, 즉 예비중합체 또는 올리고머를 추가로 포함할 수 있다.  이들 성분은 방사선-경화된 코팅 물질의 기본 특징, 예컨대 경도, 내스크래치성, 가요성, 접착 강도, 탄성 등에 영향을 준다.  본 발명에 따라, 가교 반응을 통해 필름을 형성하는 라디칼 중합성 이중 결합을 갖는 화합물이 주로 사용된다.  라디칼 중합, 바람직하게는 방사선-유도, 보다 바람직하게는 UV-유도 경화를 위해 특히 바람직한 필름-형성제는, 에폭시 아크릴레이트, 폴리에스테르 아크릴레이트, 폴리에테르 아크릴레이트, 폴리우레탄 아크릴레이트, 실리콘 아크릴레이트이다.  이들의 예는, 바스프(BASF)로부터의 라로머(Laromer)�� 제품, 사이텍(Cytec)으로부터의 에베크릴(Ebecryl)�� 제품, 란(Rahn)으로부터의 게노머(Genomer)�� 제품, 사르토머(Sartomer)로부터의 사르토머�� 제품이다.에폭시 아크릴레이트에폭시 아크릴레이트는 방향족 또는 지방족 에폭시 수지와 유리 아크릴산의 반응으로부터 형성된다.  코팅은 높은 반응성, 높은 경도 및 우수한 내약품성에 있어 두드러진다.폴리에스테르 아크릴레이트폴리에스테르 아크릴레이트는 아크릴산 및 말단 히드록실 기를 갖는 폴리에스테르의 반응 생성물이다.  코팅은 우수한 경도 및 내후성에 있어 두드러진다.폴리에테르 아크릴레이트폴리에테르 아크릴레이트는 아크릴산 및 유리 히드록실 기를 갖는 통상적으로 선형인 폴리에테르의 에스테르화 생성물이다.폴리우레탄 아크릴레이트폴리우레탄 아크릴레이트는 히드록시알킬 아크릴레이트 및 말단 이소시아네이트 기를 갖는 폴리우레탄 예비중합체의 반응에서 얻어진다.  가장 간단한 우레탄 아크릴레이트는 디이소시아네이트와 히드록실 기를 함유하는 단량체의 반응을 통해 형성된다.  코팅은 높은 가요성과 함께 매우 우수한 풍화 안정성, 내약품성 및 경도에 있어 두드러진다.실리콘 아크릴레이트실리콘 아크릴레이트는 히드록시알킬 아크릴레이트 및 말단 실라놀 기를 갖는 폴리디알킬실란의 반응에 의해, 또는 말단 에폭시드 기를 함유하는 폴리디알킬실란과 아크릴산의 부가 반응에 의해 형성된다.  이 아크릴레이트 기의 생성물은 흔히 접착제 배합물에 사용된다.본 발명에 따라 사용될 수 있는 코팅 물질 또는 접착제의 상기 언급된 성분은 당업자에게 공지되어 있고, 상업적으로 입수가능하다.  의도된 외부 층 또는 접착체 층의 특성에 따라, 상응하는 코팅 물질 또는 접착제가 선택될 수 있다.  외부 층 및 접착체 층에 바람직한 물질이 하기에서 논의된다.내스크래치성 코팅을 위한 코팅 물질코팅의 내스크래치성은 가교도를 비롯한 인자에 따라 달라지지만, 이는 임의로 증가될 수 없다.  가교 밀도가 지나치게 높은 경우, 중합 수축의 뚜렷한 증가가 있을 수 있고, 코팅에서의 응력이 동결되면서, 이들이 이후에 이완될 수 없게 될 수 있다.  동결 응력은, 로딩 후에, 예를 들어, 인공적 또는 자연적 풍화에 의해 코팅 물질로 코팅된 물품의 접착력 손실 또는 변형을 초래할 수 있다.  따라서, 내스크래치성과 가교 밀도 사이의 균형을 맞추는 것이 유리하다.  이러한 이유로, 코팅 물질 1 kg 당 이중 결합의 수는 바람직하게 최적 범위 내에서 유지된다.  이러한 맥락에서, 내스크래치성은 특히 3개 이상의 이중 결합을 갖는 (메트)아크릴레이트의 사용을 통해 증가될 수 있다.수-살포 외부 층을 위한 코팅 물질향상된 정전기방지 특성 및 용이-세정 표면을 갖는 친수성, 수-살포 외부 층의 제조를 위한 코팅 물질의 예는, 일관능성 또는 다관능성 단량체 내에 분산액 중 SiO2 나노입자를 포함하는 이산화규소-함유 졸을 갖는 조성물이다.  코팅 물질의 SiO2 함량이 높을수록, 코팅은 더욱 친수성이 된다.  가장 간단한 경우, 예를 들어, 나노레진(Nanoresin, 독일 기스타흐트 소재)으로부터 상표명 나노크릴(Nanocryl)로 입수가능한, 아크릴레이트 중 50% SiO2 졸과 같은, (메트)아크릴레이트 내에 1개 이상의 이중 결합을 갖는 단량체를 갖는 상업적으로 입수가능한 실리카 나노졸을 광개시제와 혼합하여 경화시킬 수 있다.  이러한 종류의 졸을 서로 혼합하고/거나 추가의 (메트)아크릴레이트, 올리고머 및 첨가제와 혼합하여, 코팅의 점도, 반응성, 가교, 가요성, 경도, 친수성 및 장기간 안정성을 조정할 수 있다.정전기방지 외부 층을 위한 코팅 물질정전기방지 외부 층을 위한 코팅 물질의 예는, 상기 언급된 단량체 및 올리고머와 예를 들어 산화인듐주석, 산화안티모니주석, 기타 무기 산화물 및/또는 산화물의 혼합물과 같은 1종 이상의 전도성 무기 충전제의 배합물이다.  적합한 무기 충전제는, 예를 들어 에보닉-데구사(Evonik-Degussa)로부터 상표명 애드나노(AdNano) ITO로 또는 아메리칸 엘레멘츠(American Elements, 미국 로스앤젤레스 소재)로부터 (ATO) 입수가능하다.자가-세정 표면을 위한 코팅 물질자가-세정 광촉매 외부 층을 위한 코팅 물질의 예는, 바람직하게는 예추석 또는 브루카이트 개질에서의 이산화티타늄을 포함한다.  광촉매 물질은 코팅에서 유기 성분으로 분해되기 때문에, 유기-무기 구성성분을 갖는 특정 코팅 조성물이 필수적이다.  산화적으로 분해가능한 성분의 분율은 필요한만큼 낮게 선택된다.  하나 이상의 접착-촉진 층 및 활성 성분 층으로 구성된 여러 겹의 구성, 또는 표면에서의 축적 및 기판과 또는 하부의 접착-촉진 층과 상 경계에서 가능한 한 소량을 갖는 일정 구배의 광촉매 물질이 장기간 안정성에 유리하다.본 발명의 방법에 최적으로 적합하게 되기 위해, 상기에서 보다 상세히 기재된 코팅 물질은 바람직하게는 25℃에서 50 내지 10,000 mPa*s 범위, 보다 바람직하게는 25℃에서 200 내지 5000 mPa*s 범위, 매우 바람직하게는 25℃에서 200 내지 2000 mPa*s 범위의 동적 점도를 가져야 하고, 여기서 동적 점도는 콘/플레이트 점도계를 사용하여 DIN 53018에 따라 측정가능하다.  접착제의 경우, 동적 점도는 바람직하게는 25℃에서 100 내지 20,000 mPa*s의 범위, 보다 바람직하게는 25℃에서 5000 내지 10,000 mPa*s의 범위, 매우 바람직하게는 25℃에서 1000 내지 5000 mPa*s의 범위이다.  점도 조정을 위해, 레올로지 조절제 또는 중합체를 코팅 물질 또는 접착제에 첨가할 수 있고, 여기서는 방사선-경화성, 바람직하게는 UV-경화성 올리고머가 증점제로서 특히 바람직하다.경화를 위해, 본 발명에 따라 사용되는 코팅 물질 또는 접착제는 바람직하게는, 코팅 물질의 층 또는 접착제의 층의 경화를 개시하는 1종 이상의 개시제, 활성화제 및/또는 촉진제를 포함한다.  코팅 물질 성분 또는 접착제 성분의 반응성 기의 반응은 라디칼 중합 및/또는 중부가 및/또는 축중합에 의한 것일 수 있다.  단지 하나의 경화 메카니즘에 의해 경화되는 코팅 물질 또는 접착제를 사용할 수 있지만, 단량체가 2개의 상이한 메카니즘에 의해 경화되는 혼합물을 사용할 수도 있다.  이러한 혼합물의 경우, 코팅 물질 또는 접착제 중의 적어도 일부 단량체가 라디칼 중합에 의해 경화되는 것 및/또는 2개 이상의 상이한 관능기가 한 분자 내에서 조합된 이중-경화 단량체가 존재하고, 이들 기가 2개의 상이한 메카니즘, 바람직하게는 중부가 및/또는 축중합과 조합된 라디칼 중합에 의해 중합되는 것이 특히 바람직하다.  여기서 개시제의 성질은 경화 방법에 따라 달라지며; 본 발명에 따르면, 방사선, 바람직하게는 UV 방사선에 의해 활성화가능한 1종 이상의 개시제, 또한 임의로, 추가로, 열 에너지에 의해 활성화가능한 1종 이상의 개시제가 사용된다.  특히 이중-경화 시스템의 경우, 중부가 또는 축중합이 UV 경화에 대해 독립적으로 일어날 수 있다.  이들 반응은 적당한 온도, 심지어 실온에서도 수행될 수 있다.  이는, 본 발명이 또한, 적용된 층을 우선 열적으로 또는 UV에 의해 개시한 후, UV 경화 단계에 적용하고, 최종적으로 축중합 또는 중부가를 수행하는 실시양태를 포함한다는 것을 의미한다.  최종 경화 단계는 실온에서 1주까지 지속될 수 있다.  본 발명의 특정 이점은, 시트가 제2 경화 단계 후와 같이 조기에 적층되고 충전될 수 있다는 것이다.  제3 경화 단계 (열)은 백그라운드로 진행된다.사슬 반응을 개시하는 데 필수적인 출발 라디칼은 두가지 상이한 방식으로 형성될 수 있다.  이는 분자내 분할에 의해 또는 수소 공여체로부터의 분자간 수소 제거에 의해 일어난다.  따라서, 본 발명에 따라, α-분할제의 또는 수소 제거제의 부류에 속하는 광개시제가 사용될 수 있다.본 발명에 따라, 광개시제는, 하기 조건을 충족하여야 한다:- 의도된 흡수 범위가 사용되는 방사선 공급원, 바람직하게는 UV 공급원의 방출 범위 내에 존재하여야 함.- 이들은 코팅 물질 중에 가용성이고 저장시 안정적이어야 함.- 형성된 라디칼이 라디칼 사슬 중합을 개시할 수 있어야 함.- 이들은 황변되지 않아야 하고 냄새가 적어야 함.라디칼 중합을 개시할 수 있는 바람직한 광개시제는, 특히, 아실포스핀 옥시드, 알파-아미노케톤, 알파-히드록시케톤, 아세토페논 유도체, 벤질 디메틸 케탈, 벤조페논계 개시제를 포함한다.  2,2-디에톡시아세토페논 (DEAP, 업존 코포레이션(Upjon Corp)), n-부틸 벤조인 에테르 (�羚�리고날(Trigonal)-14, 악조(AKZO)) 및 2,2-디메톡시-2-페닐아세토페논 (�瑛見０∴�어(Irgacure) 651) 및 1-벤조일시클로헥산올 (�瑛見０∴�어 184), 비스(2,4,6-트리메틸벤조일)페닐포스핀 옥시드 (�瑛見０∴�어 819) 및 1-[4-(2-히드록시에톡시)페닐]-2-히드록시-2-페닐프로판-1-온 (�瑛見０∴�어 2959), 트리페닐포스핀 옥시드 (TPO), 다로큐르(Darocur) 1173, 이르가큐어 907, 다로큐르 BP (이들은 각각 바스프 (이전에는 시바(Ciba))로부터 상업적으로 입수가능함)가 특히 바람직하다.  2종 이상의 광개시제의 혼합물을 사용할 수도 있다.광개시제의 비율은 그 자체가 중요하지는 않다.  코팅 물질 또는 접착제는, 조성물의 중합성 구성성분을 기준으로 하여, 바람직하게는 0.01 중량% 내지 10 중량%, 보다 바람직하게는 0.3 중량% 내지 7 중량%, 매우 바람직하게는 1 중량% 내지 5 중량%의 광개시제를 갖는다.본 발명의 한 특히 바람직한 실시양태에서, 코팅 물질 또는 접착제는 2종 이상의 상이한 개시제를 포함하며, 이는 매우 특히 바람직하게는 방사선 공급원의 상이한 에너지 입력으로, 바람직하게는 상이한 파장의 UV 광에서 활성화될 수 있다.  이는, 제1 방사선 경화 단계에서, 단지 하나의 개시제를 먼저 활성화시키고, 이어서 제2 방사선 경화 단계에서 상이한 방사선 공급원, 바람직하게는 UV 공급원에 의해 제2 개시제를 활성화시킬 수 있게 한다.이미 언급된 바와 같이, 코팅 물질 또는 접착제는 또한 2종 이상의 상이한 개시제를 포함할 수 있고, 이 경우, 하나는 열 개시제이고, 다른 하나는 방사선, 바람직하게는 UV 방사선에 의해 활성화가능한 개시제이다.  이는, 제1 경화 단계에서, 열 개시제를 먼저 활성화시키고, 이어서 제2 경화 단계에서 방사선 공급원, 바람직하게는 UV 공급원에 의해 제2 개시제를 활성화시킬 수 있게 한다.  이로써, 예를 들어, 충분히 방사선-투과성이 아닌, 또는 전혀 방사선-투과성이 아닌, 예를 들어 UV-투과성이 아닌 외부 필름을 사용하고, 이들을 제2 경화 단계 전에 임의로 제거할 수도 있다.  이는 특히, 방사선 경화, 바람직하게는 UV 경화가 외부 필름을 통해서나 기판을 통해서 가능하지 않은 경우 (예를 들어 불투명하게 착색된 기판의 경우)에 적절하다.바람직한 열 개시제는 아조 화합물, 퍼옥시 화합물, 퍼술페이트 화합물 또는 아조아미딘을 포함한다.  특히 바람직한 것은 2,2'-아조비스(이소부티로니트릴) (AIBN), tert-부틸 퍼-2-에틸헥사노에이트, tert-부틸 퍼피발레이트, 2,2'-아조비스(2,4-디메틸발레로니트릴), tert-부틸 퍼네오데카노에이트, 비스(4-tert-부틸시클로헥실) 퍼옥시디카르보네이트, 디이소프로필 퍼옥시디카르보네이트, tert-아밀 퍼네오데카노에이트, tert-아밀 퍼피발레이트, 디라우로일 퍼옥시드, 디벤조일 퍼옥시드, 디이소부티릴 퍼옥시드, 디쿠멘 퍼옥시드, 쿠멘 히드로퍼옥시드, 쿠멘 퍼옥시네오데카노에이트, 1,1,3,3-테트라메틸부틸 퍼옥시네오데카노에이트, 디-n-프로필 퍼옥시디카르보네이트, tert-아밀 퍼옥시네오데카노에이트, 디(4-tert-부틸시클로헥실) 퍼옥시디카르보네이트, 디(2-에틸헥실) 퍼옥시디카르보네이트, tert-부틸 퍼옥시네오데카노에이트, 디-n-부틸퍼옥시 디카르보네이트, 디세틸 퍼옥시디카르보네이트, 디미리스틸 퍼옥시디카르보네이트, 1,1,3,3-테트라메틸부틸 퍼옥시피발레이트, tert-부틸 퍼옥시네오헵타노에이트, 디(3,5,5-트리메틸헥사노일) 퍼옥시드, 디포타슘 퍼술페이트, 암모늄 퍼옥시디술페이트, 2,2´-아조비스(이소부티르아미딘) 히드로클로라이드, 벤즈피나콜, 디벤질 유도체, 메틸에틸렌 케톤 퍼옥시드, 1,1-아조비스시클로헥산카르보니트릴, 메틸 에틸 케톤 퍼옥시드, 아세틸아세톤 퍼옥시드, 디라우릴 퍼옥시드, 디데카노일 퍼옥시드, 케톤 퍼옥시드, 메틸 이소부틸 케톤 퍼옥시드, 시클로헥산온 퍼옥시드, tert-부틸 퍼옥시벤조에이트, tert-부틸 퍼옥시이소프로필 카르보네이트, 2,5-비스(2-에틸헥사노일퍼옥시)-2,5-디메틸헥산, tert-부틸 퍼옥시-2-에틸헥사노에이트, tert-부틸 퍼옥시-3,5,5-트리메틸헥사노에이트, tert-부틸 퍼옥시이소부티레이트, tert-부틸 퍼옥시아세테이트, 1,1-비스(tert-부틸퍼옥시)시클로헥산, 1,1-비스(tert-부틸퍼옥시)-3,3,5-트리메틸시클로헥산, tert-부틸히드로퍼옥시드, 및 또한 듀폰(DuPont)으로부터 상표명 �濚瑁�(Vazo), 예를 들어 �濚瑁� V50 및 �濚瑁� WS로 입수가능한 라디칼 개시제이나, 이에 제한되지는 않는다.  상이한 열 개시제의 혼합물을 사용할 수도 있다.본 발명의 맥락에서, 각각 상이한 개시제로 2종의 상이한 코팅 물질 또는 접착제를 적용하고, 먼저 하나를 경화시키고, 이어서 다른 상이한 코팅 물질 또는 접착제를 경화시킬 수도 있다.최종적으로, 코팅 물질 또는 접착제는 통상의 첨가제, 예컨대 착색제, 안료를 포함할 수 있고, 그 예는 금속성 안료, UV 안정화제, 충전제 또는 나노물질, 보다 특히 ITO 나노입자, ATO 나노입자 또는 SiO2 나노입자, 또는 탄소 나노튜브 (CNT)이다.  이들 첨가제의 비율은 의도된 용도에 따라 달라지고, 따라서 폭넓은 범위 내에 있을 수 있다.  첨가제가 존재하는 경우, 이 분율은 바람직하게는 0 중량% 내지 70 중량%, 보다 바람직하게는 0.1 중량% 내지 40 중량%의 양일 수 있다.코팅 물질 또는 접착제는 낮은 비율의 용매를 포함할 수 있고, 그 비율은 바람직하게는 5 중량% 미만, 보다 바람직하게는 2 중량% 미만이다.  여기서 용매는, 코팅 조성물의 성분을 용액화하고, 레올로지 특성을 조절하고, 또한 기판의 초기 팽윤을 제공하여, 보다 우수한 기계적 접착력을 얻도록 하는 저분자량 화합물이며, 여기서 이들 화합물은 경화된 코팅의 일부가 아니다.  한 바람직한 버전에서, 코팅은 용매 없이 제조되고, 여기서는 단지 반응성 희석제가 용매의 기능을 수행한다.  후자의 경우, 코팅 라인은 폭발로부터의 보호 없이 저비용으로 구성될 수 있다.본 발명의 방법에 따라, 코팅 물질 또는 접착제를 외부 필름과 기판 사이에 적용하고, 경화시킨다.  이는 바람직하게는, 라미네이터 갭 이후 20 cm에서 측정시, 3 ㎛ 초과, 바람직하게는 5 내지 100 ㎛, 보다 바람직하게는 5 내지 80 ㎛, 매우 바람직하게는 7 내지 70 ㎛, 특히 바람직하게는 10 내지 60 ㎛, 또한 매우 특히 바람직하게는 10 내지 40 ㎛의 층 두께를 갖는 코팅 물질의 층 또는 접착제의 층에 의해 달성된다.본 발명이 접착제의 층을 갖는 라미네이트로서 구성된 경우에는, 각 경우에 보다 큰 층 두께가 바람직하다.외부 필름이미 언급된 바와 같이, 외부 필름은 제1 또는 추가의 경화 단계 (d), 바람직하게는 UV 경화 단계 (d) 후에 방법 단계 (e)에서 다시 제거되는 "희생 필름"일 수 있거나, 또는 접착제의 경화 후에 기판에 부착되어 라미네이트를 형성하는 필름일 수 있다.희생 필름의 성질 및 구성은 그 자체가 중요하지는 않지만, 필름 물질의 구성은 경화된 코팅 조성물이 필름 물질에 대해 최소 접착력을 나타내도록 하는 구성이어야 한다.  그러나, 접착력은, 경화시에도 층간박리가 일어나도록 지나치게 낮아서는 안된다.  경화 후 용이한 제거를 보장하는 적당한 접착력이 방법에서 가장 유리하다.방사선-투과성이 아닌, 예를 들어 UV-투과성이 아닌 외부 필름의 경우, 적어도 제1 경화 단계가 바람직하게는 열적으로 또는 방사선 경화, 바람직하게는 UV 경화에 의해 기판을 통해 수행되며, 단 기판은 충분히 방사선-투과성, 특히 UV-투과성인 것을 조건으로 한다.외부 필름의 제조에 적합한 물질은 플라스틱, 금속, 종이, 텍스타일 또는 이들의 조합, 예를 들어 라미네이트를 포함한다.  바람직한 플라스틱은, 예를 들어, 폴리에틸렌 테레프탈레이트 (PET), 부분적으로 아세틸화된 셀룰로스 유도체 ("트리아세테이트" 또는 "디아세테이트"로서 상업적으로 입수가능함), 시클로올레핀 공중합체 (COC) 및 또한, 보다 덜 엄격한 광학 요건에 대해, 폴리올레핀을 포함한다.본 발명에 따른 경화 공정에서, 외부 필름의 표면 구성, 예를 들어 평활한, 거친 또는 구조화된 표면은 경화된 코팅의 표면에서 네가티브로서 이미지화된다.본 발명의 한 특정 실시양태에 따르면, 외부 필름의 표면은, 기판을 향하는 외부 층 상에 특히 평활한 표면을 얻기 위해, 비와이케이-가드너(Byk-Gardner) 마이크로-트리글로스 광택계로 측정시, 20°에서, 바람직하게는 100° 초과에서, 보다 바람직하게는 120° 초과에서 80 글로스 유닛(gloss unit) 이상의 광택을 가질 수 있다.또 다른 실시양태에서, 필름은 코팅 물질 상에 특징을 부여하는 거친 또는 구조화된 표면을 갖는다.특히 환경 친화적 방법의 특징은, 라이너 물질로서 언급될 수도 있는 희생 필름이 다시 사용될 수 있다는 것이다.  따라서, 예를 들어, 이음매 없이 닫힌 벨트, 바람직하게는 금속 벨트를 사용하여 연속적으로 순환 진행시킬 수 있다.본 발명에 따르면, 희생 필름은 바람직하게는 제1 또는 추가의 경화 단계 후에 제거된다.  본 발명의 한 바람직한 실시양태에서, 희생 필름은 제1 경화 단계 후 제2 경화 단계 전에 제거된다.  이러한 방식으로, 제1 경화는 희생 필름을 "통해" 또는 기판을 "통해" 열적으로 또는 방사선, 특히 UV 방사선에 의해 수행되지만, 제1 경화 단계의 하류의 방사선 경화는 코팅 물질의 층과 방사선 공급원, 바람직하게는 UV 공급원 사이의 희생 필름 없이 수행된다.  희생 필름 또한, 희생 필름을 "통한" 제1 방사선 경화의 경우, 일정한 방사선 세기 감쇠를 일으키기 때문에, 이 방법을 이용하여 방사선 공급원, 특히 UV 공급원의 현저히 더 나은 에너지 활용, 또한 그에 따라 전체적으로 보다 빠른 완전한 경화를 달성할 수 있다.  또한, 이러한 실시양태에서는, 하나는 희생 필름을 "통해" 활성화될 수 있지만, 다른 하나는 단지 희생 필름이 제거된 후에 활성화될 수 있는, 2종의 상이한 방사선 개시제, 특히 UV 개시제를 사용할 수 있다.물론, 단지 최종 경화 단계 후에 희생 필름을 제거할 수도 있다.  이 경우, 희생 필름은 동시에 또한 보호 필름으로서 기능할 수 있고, 즉, 이는 최종 생성물 상에서 유지되고, 따라서 단지 저장 및 의도된 장소로의 운송 후에 제거될 수 있다.방법 세부사항코팅 물질이 기판의 또는 필름의 외부 가장자리에 도달하지 않는 것이 적절한 것으로 판명되었다.  바람직하게는, 가장자리에서 약 0.1 내지 10 cm, 바람직하게는 0.5 내지 7 cm의 스트립으로 코팅되지 않은 상태로 남겨둘 수 있다.  이러한 스트립은 라미네이터에서 압착된 코팅 물질에 대한 완충제로서 작용한다.  라미네이팅 롤의 계량투입 및 인가 압력을 조절함으로써, 코팅 물질이 외부 필름과 기판 사이에서, 바람직하게는 웹-형태의 기판의 가장자리에서 압착되는 것을 막을 수 있다.기판에 대한 및/또는 외부 필름에 대한 코팅 물질 또는 접착제의 적용은 임의의 공지된 방식으로 수행될 수 있다.  코팅에 적합한 방법은 캐스팅, 분무, 나이프 코팅, 압출, 롤 코팅 또는 하나 이상의 펌프에 의한 하나 이상의 계량투입 지점을 통한 균일 계량투입다.  바람직한 방법은 하나 이상의 다이, 보다 바람직하게는 슬롯 다이를 통한, 또는 닥터 블레이드를 통한 공급이며, 여기서는 코팅되지 않은 스트립 (상기에 기재됨)이 기판 및/또는 라이너 물질의 가장자리에서 유지되도록 하는 방식으로 코팅 어셈블리가 구성되고 코팅량이 분포되고 제한된다.한 특정 실시양태에서, 코팅 물질 또는 접착제는 코팅되는 기판에 직접 적용될 수 있다.  또한, 이는 압출물을 대면하는 외부 필름의 측면에 적용되고 1개 이상의 롤에 의해 반대쪽 기판 상에 압착될 수 있다.또 다른 실시양태에서, 코팅되는 기판 및 외부 필름은 둘 다 라미네이터에서 압축되기 전에 코팅될 수 있다.  이러한 코팅 변형예의 경우, 예를 들어 접착 촉진제 및 기능성 외부 층과 같은 상이한 기능의 융합 가능성이 존재한다.  이러한 방법은, 배리어 특성에서, 기능에 있어서의 구배 형성, 또는 예를 들어 항-그래피티 품질 및 내스크래치성 코팅과 같은 상이한 기능의 조합과 같은 추가의 가능성을 제공한다.한 특히 바람직한 실시양태에서, 코팅 물질 또는 접착제는, 라미네이터로의 도입 또는 압력 인가 롤 (11)로의 도입 직전에 외부 필름과 기판 사이에 비드가 형성되도록 하는 방식으로 기판 및/또는 외부 필름에 적용된다.  코팅 물질 또는 접착제는 바람직하게는, 기판의 가장자리를 향해 기판의 가장자리 방향으로 감소되는 비드 길이를 갖는 영역을 갖는 비드를 형성하도록 적용된다.  이러한 맥락에서 비드 길이란, 압력 인가 닙, 즉 라미네이터의 2개의 압력 인가 롤 또는 압력 인가 롤러 (11)이 서로 최소 거리를 갖는 지점, 및 압출기 방향으로 비드의 범위의 말단으로부터의 비드의 길이를 의미한다.  기판의 가장자리를 향해 감소되는 비드 길이는, 기판의 외부 가장자리에서 비드 길이가 짧고, 중앙부를 향해 연속적으로 또는 불연속적으로 증가한다는 것을 의미한다.  고려가능한 비드의 예는, 기판의 중앙부에서 롤에 대략 평향하게 연장되는 비드 말단을 갖고, 이어서 전방으로 특정 지점으로부터 기판 경계 방향으로 감소되는 비드 길이를 갖는 사다리꼴 비드를 포함한다.  또한 고려가능한 것은, 대략 기판의 중앙부에서 최대 비드 길이를 갖고, 이어서 이 비드 길이가 가장자리를 향해 양쪽에서 감소하는 대략 삼각형, 쐐기형, 반원형 또는 반-타원형 비드이다.  이들 종류의 비드는, 예를 들어, 코팅 물질 또는 접착제가 단지 기판 및/또는 외부 필름의 중앙부의 한 지점에서, 또는 단지 기판 및/또는 외부 필름의 중앙부의 한 영역에서 적용되는 경우에 생성될 수 있다.  비드 길이는 바람직하게는 최단 지점에서 0.5 mm 내지 최장 지점에서 30 cm 이하, 바람직하게는 최단 지점에서 0.5 cm 내지 최장 지점에서 25 cm 이하, 보다 바람직하게는 최단 지점에서 1 cm 이상 내지 최장 지점에서 20 cm 이하이다.  이 비드 길이는, 존재하는 코팅 물질 또는 접착제의 충분한 저장소가 항상 존재하고, 따라서 코팅 내의 결점을 피할 수 있도록 보장한다.  또한, 임의의 특정 이론에 국한되지는 않지만, 본 발명자들은, 충분한 비드 길이가 또한 기판의 및 기판 및 외부 필름 상의 분진 입자의 습윤성을 향상시키고, 이는 또한 코팅 품질을 향상시킨다는 견해를 갖는다.  바람직한 형태의 비드, 즉 기판의 가장자리를 향해 감소되는 비드 길이의 결과로, 예를 들어, 전단력이 비드에서 생성되고, 본 발명자들의 관찰에 따르면, 이들 힘은 특히 기포 및 개개의 분진 입자가 가장자리를 향해 이송되고, 결과적으로 코팅 품질이 향상되도록 보장하는 효과를 갖는다.  이어서, 시트의 가장자리에서, 바람직하게는, 흡인 하에 인출 제거되고, 여과되고 다시 사용될 수 있는 과량의 코팅 물질에 대한 흡인 제거 장치가 존재한다.비드를 가능한 한 빨리 구성할 수 있기 위해서는, 본 발명에 따른 작업을 개시할 때, 정상 상태에서보다 다량의 코팅 물질 또는 접착제를 계량투입하고, 상응하게 비드가 형성된 후에 정상 상태로 계량투입을 감소시키는 것이 바람직하다.비드 형성을 통해 달성되는 추가의 긍정적 효과는, 기판, 외부 필름 및 코팅 물질 온도 또는 접착제 온도의 실질적인 균등화가 각각 라미네이터 또는 압력 인가 롤 전에 명백히 간단한 방식으로 달성될 수 있고, 이는 기판에 대한 코팅의 향상된 접착력 및 습윤화에 기여할 수 있다는 것이다.광학적 고급 표면을 얻기 위해서는, 작업을 바람직하게는, 예를 들어 청정실과 같은 청정 환경에서 수행할 수 있다.본 발명에 따르면, 라미네이터 내에서 또는 닙 롤 사이에서, 보다 바람직하게는 하나 이상의 롤을 사용하여, 외부 필름과 기판 사이의 코팅 물질의 층 또는 접착제의 층 상에 압력을 가하는 것이 바람직하다.  이러한 목적상, 압출 및 라미네이션의 분야에서 통상적인 롤을 사용할 수 있다.  이들 롤은 금속 또는 탄성 물질, 예컨대 고무 또는 실리콘으로 제조될 수 있다.  놀라운 이점은, DIN ISO 7619에 따른 쇼어(Shore) A 경도가 30 내지 100, 보다 바람직하게는 40 내지 80인 롤에 의해 달성될 수 있다.  지나치게 연질인 롤 내에는 오염물 입자가 도입되고, 따라서 이는 코팅의 표면에 불리한 영향을 줄 수 있고, 지나치게 경질인 롤은 광학 결점을 초래할 수 있기 때문에, 상기 언급된 쇼어 경도를 갖는 롤을 사용하는 것이 바람직하다.  롤의 원주는 바람직하게는 500 내지 5000 mm의 범위, 보다 바람직하게는 1000 내지 3000 mm의 범위에 있을 수 있다.  필요한 라미네이팅 힘은 바람직하게는 10 내지 10,000 N의 범위, 보다 바람직하게는 50 내지 6000 N의 범위, 매우 바람직하게는 100 내지 4000 N의 범위에서 선택된다.  라미네이팅 힘은 상부 라미네이팅 롤의 쇼어 경도, 코팅 물질의 점도 및 시트 속도의 함수로서 선택된다.  이러한 선택을 좌우하는 원리는 하기와 같다:- 롤의 고무화가 보다 연질일수록, 보다 높은 라미네이팅 힘이 필요함.- 코팅 물질이 보다 점성일수록, 보다 높은 라미네이팅 힘이 필요함.- 시트 속도가 높을수록, 보다 높은 라미네이팅 힘이 필요함.라미네이팅 롤의 설정을 검사할 수 있기 위해서는, 바람직하게는 라미네이팅 장소 후에 수행되는 인라인 층 두께 측정이 존재한다.  층 두께는 바람직하게는 백색광 간섭측정법에 의해 접촉 없이 측정된다.  이 경우, 층 내 계면에서의 광 반사가 간섭 스펙트럼을 생성하고, 이로부터 층 두께를 계산할 수 있다.  특히 바람직하게는, 측정을, 외부 필름을 통해, 라미네이팅 장소 직후에 수행하고, 그 후 코팅 물질을 제1 경화 단계에 적용하는데, 이는 측정이 기판과 코팅 물질 사이의 명확한 계면을 필요로 하기 때문이다.본 발명의 한 바람직한 실시양태에서, 기판은 압출에 의해 단계 a)에서 얻어지며, 여기서 기판 폭은 바람직하게는 200 mm 내지 6000 mm의 범위, 보다 바람직하게는 400 mm 내지 3000 mm의 범위에 있다.기판 물질의 분자 구조, 사슬 길이 및 내약품성에 따라, 특정 접촉 온도, 또한 보다 바람직하게는 접촉 온도 및 초기 용해의 특정 조합을 관찰하여, 혼합 상이 충분히 농후하고, 따라서 장기간 접착력이 충분히 우수하도록 보장하는 것이 바람직하다.각각의 기판 중합체에 대한 특히 바람직한 접촉 온도는 하기와 같다:상기에 기재된 접촉 온도를 달성시키기 위해서는, 기판을 코팅 물질 또는 접착제와의 최초 접촉 전에, 즉 단계 a)와 b) 사이에, 적합한 가열 수단, 바람직하게는 방사 IR 램프에 의해 가열하여 요망되는 접촉 온도를 달성시키는 것이 필수적일 수 있다.제1 경화 단계를 방사선 경화에 의해, 바람직하게는 UV 경화에 의해 수행하는 경우, 초기 용해 시간은 10 s 이상, 바람직하게는 15 내지 240 s, 보다 바람직하게는 20 내지 180 s, 매우 바람직하게는 30 내지 120 s이다.  이는, 코팅 부분 상의 충분한 장기간 접착력을 얻기 위해 필수적이다.  초기 용해 시간은, 바람직하게는 기판의 이송 속도에 의해, 또는 코팅 물질 또는 접착제와 기판의 최초 접촉 위치에 대한 제1 방사선 공급원, 바람직하게는 제1 UV 공급원의 배치에 의해 조절된다.제1 경화 단계에서 열 경화 동안, 충분한 초기 용해를 보장하는 것이 또한 필수적이다.  이는, 예를 들어, 지연된 개시를 갖는 열 경화 (즉, 기판은 코팅 물질 또는 접착제와 최초 접촉시 열 개시제의 활성화 온도 미만인 온도를 갖고, 따라서 열 경화는, 예를 들어 방사 IR 램프에 의한, 열 공급에 의해서만 시작됨)를 수행함으로써 달성될 수 있다.  이 경우, 상기 단락에서 특정된 초기 용해 시간이 유사하게 적용된다.각각의 기판 중합체에 대한 접촉 온도와 초기 용해 시간의 특히 바람직한 조합은 하기와 같다:본 발명의 추가의 특정 변형예에서, 열 경화는 코팅 물질 또는 접착제와 기판의 최초 접촉에 의해 자발적으로 시작되고, 이는 초기 용해 시간이 유사(quasi) 0 s임을 의미한다.  그럼에도 불구하고, 이 경우에 충분한 초기 용해를 보장하기 위해, 열 경화를 서서히 진행시키거나 적어도 시작시에는 서서히 진행시키는 것이 바람직하다.  이는 매우 다양한 방식으로, 예를 들어 코팅 물질 또는 접착제의 단량체 혼합물의 조성에 의해, 또는 방법 파라미터에 의해 조절될 수 있고, 따라서 여기서 가능한 모든 것이 이러한 방법 단계의 기능적 정의가 되고, 즉 코팅 물질 또는 접착제의 단량체 혼합물의 조성 및/또는 방법 파라미터는 그의 두께가 외부 층 또는 접착체 층의 총 두께의 70% 내지 1%, 바람직하게는 60% 내지 3%, 매우 바람직하게는 50% 내지 5%에 상응하는 혼합 상을 제공하도록 하는 방식으로 선택된다.자발적 열 개시의 경우에 초기 용해를 조절하기 위한 바람직한 가능성은, 개시제 및 코팅 물질 단량체 또는 접착제 단량체의 조합, 및/또는 열 개시제의 농도, 및/또는 기판의 이송 속도, 및/또는 접촉 온도이다.  느린 경화의 결과로, 초기 용해 및 경화가 동시에 수행된다.압출된 플라스틱 웹의 이송 속도는 주로 압출기의 처리량에 따라 달라진다.  경제적 이유로, 작업 처리량은 기술적으로 가능한 최대량이다.  상응하게, 두꺼운 시트가 낮은 전진 속도에서 생성되고, 얇은 시트 및 필름이 높은 전진 속도에서 생성된다.  예를 들어, 압출기의 이송 성능 및 웹 폭에 따라, 25 mm의 두께를 갖는 시트가 0.2 m/min의 웹 속도로 이송될 수 있다.  500 ㎛ 두께의 필름은 상응하게, 예를 들어 최대 8 m/min로 이송될 수 있다.  기판의 이송 속도는 바람직하게는 0.1 내지 10 m/min의 범위이다.본 발명의 방법은 바람직하게는 기판의 하나 이상의 표면이 코팅 물질 또는 접착제와의 최초 접촉 전에, 즉 단계 a)와 b) 사이에, 세정되도록 하는 방식으로 수행된다.  사용되는 장치는 이러한 목적에 상응하는 수단을 포함한다.본 발명의 방법의 종료시에는, 바람직하게는, 희생 필름이 제거되는지 또는 라미네이트가 생성되는지에 따라, 임의로 또한 바람직한 인라인 광학 품질 조절 (단계 f) 후에, 단계 d) 또는 d) 및 e) 또는 d) 및 f) 또는 d) 및 e) 및 f)의 종료 후에, 단계 g)에서, 생성된 생성물의 하나 이상의 표면을 제거가능한 보호 필름으로 코팅한다.장치코팅된 중합체 기판 또는 라미네이트의 연속적 인라인 제조를 위한 본 발명의 장치는,I. 중합체 물질을 포함하는 기판을 제공하는 수단,II. 외부 필름을 제공하는 수단,III. 기판 및/또는 외부 필름을, 바람직하게는 라디칼 중합에 의해 경화가능한 코팅 물질 또는 접착제로 코팅하는 수단을 포함하며,● 기판에 적용된 코팅 물질 또는 접착제가 장치 내에서 외부 필름으로 라이닝되도록 설계된 것,● 코팅 물질 또는 접착제의 경화가 2개 이상의 경화 단계로 일어나도록 설계된 것,● 제1 경화 단계로부터 이어지는 경화 단계를 개시하도록 하는 방식으로 배치된 1개 이상의 방사선 공급원, 바람직하게는 1개 이상의 UV 공급원을 포함하는 것, ● 접촉 온도가 변화될 수 있도록 설계된 것,● 제1 경화 단계가 방사선 경화, 바람직하게는 UV 경화에 의해, 또는 지연 하에 개시된 열 경화에 의해 수행되는 경우, 초기 용해 시간이 10 s 이상이 되도록 설계된 것을 특징으로 한다.기판을 제공하는 수단은 바람직하게는 압출기, 보다 바람직하게는 단축 압출기를 포함한다.  압출기에 의해, 단층 또는 다층 기판을 요망되는 두께 및 폭으로 제공할 수 있다.  이를 위한 기술은 충분히 공지되어 있다.  그러나, 기판은 또한, 예를 들어, 롤러에 의해 제공될 수 있다.  그러나, 이러한 별법은, 기판이 그에 따라 먼저 가열되어야 한다는 단점을 갖는다.충분한 요망되는 접촉 온도가 달성될 수 있도록 보장하기 위해, 장치는 바람직하게는, 기판을 코팅 물질 또는 접착제와의 최초 접촉 전에 가열 또는 냉각시켜, 요망되는 접촉 온도를 달성할 수 있게 하는, 적합한 가열 또는 냉각 수단, 바람직하게는 가열 수단으로서의 방사 IR 램프를 포함한다.  특히 바람직하게는, 장치는, 필수적 가열 또는 냉각 노고가 극히 작거나 전혀 발생하지 않도록 하는 방식으로 설계된다.외부 층 부분에서의 특히 우수한 품질을 보장하기 위해, 장치는, 바람직하게는 코팅 물질 또는 접착제와의 최초 접촉 전에, 기판 및/또는 외부 필름의 하나 이상의 표면을 세정하는 적합한 세정 수단, 바람직하게는 접착 롤 및/또는 브러쉬 시스템 및/또는 코로나 전처리 및/또는 이온화 공기를 사용한 블로우 제거 수단을 포함할 수 있다.본 발명의 장치는, 코팅 물질 또는 접착제를 기판 및/또는 외부 필름에 적용하는 수단을 포함한다.  적용은 캐스팅, 분무, 나이프 코팅, 압출, 롤 코팅 또는 하나 이상의 펌프에 의한 하나 이상의 계량투입 지점을 통한 균일 계량투입에 의해 수행될 수 있다.  적합한 장치 구성요소는 당업자에게 널리 공지되어 있다.  장치는 바람직하게는, 코팅 물질 및 접착제의 공급이 하나 이상의 다이, 보다 바람직하게는 슬롯 다이를 통해, 또는 닥터 블레이드를 통해 또는 캐스팅 박스를 통해 수행되도록 설계되며, 여기서는 코팅되지 않은 스트립 (상기에 기재됨)이 기판 및/또는 라이너 물질의 가장자리에서 유지되도록 하는 방식으로 코팅 어셈블리가 설계되고 코팅량이 분포되고 제한된다.본 발명의 장치는 바람직하게는, 그 안에서 또는 그 사이에서 기판, 코팅 물질의 층 또는 접착제의 층 및 외부 필름이 압축되는 2개 이상의 라미네이팅 롤 또는 닙 롤로 이루어진 라미네이터를 포함하며, 여기서 적어도 제1 상부 라미네이팅 롤은 바람직하게는 엘라스토머 코팅 (고무 코팅)을 갖도록 의도된다.  이러한 목적상, 상기에서 더욱 상세히 기재된 롤을 사용하는 것이 특히 바람직하다.한 특히 바람직한 실시양태에서, 본 발명의 장치는, 라미네이터 또는 압력 인가 롤 후에, 코팅 물질의 층 두께를 모니터링하고 라미네이팅 롤 또는 압력 인가 롤의 높이를 조정하는 수단을 포함한다.  층 두께는 바람직하게는 백색광 간섭측정법에 의해 접촉 없이 측정된다.  이 경우, 층 내 계면에서의 광 반사가 간섭 스펙트럼을 생성하고, 이로부터 층 두께를 계산할 수 있다.  특히 바람직하게는, 측정을, 외부 필름을 통해, 라미네이팅 장소 직후에서 수행하고, 그 후 코팅 물질을 제1 경화 단계에 적용하는데, 이는 측정이 기판과 코팅 물질 사이의 명확한 계면을 필요로 하기 때문이다.열 경화 형태의 제1 경화 단계를 실행하는 경우, 본 발명의 장치는, 라미네이터 후에, 가열 수단, 바람직하게는 1개 이상의 방사 IR 램프를 포함할 수 있다.장치는, 외부 필름 공급 수단 및 외부 필름 (이 경우 희생 필름)을 다시 제거하는 것을 가능하게 하는 수단을 포함한다.  이러한 수단은 바람직하게는, 외부 필름으로서 사용되는 희생 필름이 제1 또는 추가의 경화 단계 후에 제거되도록 설계된다.  한 특정 실시양태에서, 외부 필름은 순환 안내되는 이음매가 없는 벨트로서 설계될 수 있고, 따라서 롤러로부터 권출되고 또 다른 롤러에 의해 다시 권취될 필요가 없으며, 대신에 연속적으로 순환 진행된다.장치가, 바람직하게는 광학 결점에 대한 검출 시스템 및 카메라 형태의 인라인 광학 품질 조절기를 포함하는 것이 또한 특히 유리하다.  이러한 조절 수단은 바람직하게는, 품질 조절이 단계 d) 또는 e)의 종료 후에 단계 f)에서 수행되도록 배열된다.  이러한 수단은 품질 변동에 대해 즉시 반응하고 상응하는 적응이 즉시 이루어지는 것을 가능하게 한다.전형적으로는, 운송을 위한 보호 필름이 최종 생성물의 하나 이상의 표면에 부착된다.  따라서, 장치는 바람직하게는, 생성된 생성물의 하나 이상의 표면이 제거 보호 필름으로 코팅되도록 하는 방식으로 설계되며, 여기서 보호 필름으로의 코팅 수단은 바람직하게는, 외부 필름이 제거되는지 또는 라미네이트가 생성되는지에 따라, 단계 d) 또는 d) 및 e) 또는 d) 및 f) 또는 d) 및 e) 및 f)의 종료 후에, 단계 g)에서 보호 필름이 적용되도록 배열된다.표면 품질에 있어 특히 우수한 결과를 보장하기 위해, 장치는 바람직하게는, 단계 a) 내지 d) 또는 a) 내지 e) 또는 a) 내지 f)가 청정실 조건 및/또는 조절된 기후 조건 하에 수행되도록 설계된다.본 발명의 장치는 1개 이상의 방사선 공급원, 바람직하게는 1개 이상의 UV 공급원을 포함한다.  UV 공급원(들)은 바람직하게는, 방사선이 100 nm 내지 480 nm의 파장 범위 내에 있는, 방사선 방출기, 튜브, 램프 및/또는 LED이다.본 발명의 장치는 바람직하게는 2개 이상의 방사선 공급원, 바람직하게는 2개 이상의 UV 공급원을 포함하며, 이들에 의해 제1 및 추가의 경화 단계가 수행된다.  또한, 개개의 램프가 그들의 전력에 있어 조정될 수 있다.상이한 경화 단계를 위한 이들 방사선 공급원은, 본 발명의 한 바람직한 실시양태에서, 2개 이상의 방사선 공급원이 외부 필름을 통해 하나 이상의 경화 단계를 개시하도록 하는 방식으로 배열될 수 있다.  이론적으로, 방사선 공급원은, 장치 또는 장치 구성요소 내에, 또는 기판의 이송 방향으로 인접하여 순차적으로 배열될 수 있다.  그러나, 특정 지점에서 기판 상에 과도한 방사선이 작용되는 것을 피하기 위해, 방사선 공급원은 바람직하게는 이송 방향으로 서로 일정 거리를 두고 배열된다.  적절한 거리는 기판 두께, 이송 속도, 기판 조성 및 코팅-물질 조성에 따라 개별적으로 적합화될 수 있다.본 발명의 특히 바람직한 제2 실시양태에서, 방사선 공급원은 바람직하게는, 희생 필름이 사용되는 경우, 1개 이상의 방사선 경화 단계, 바람직하게는 1개 이상의 UV 경화 단계가 외부 필름을 통해 또는 기판을 통해 수행되고, 1개 이상의 방사선 경화 단계, 바람직하게는 1개 이상의 UV 경화 단계가 외부 필름의 제거 후에 수행되도록 배열된다.  한 바람직한 실시양태는, 상이한 에너지 방출 (UV 공급원의 경우에는 상이한 파장의 UV 광)을 갖는 2개 이상의 방사선 공급원, 바람직하게는 UV 공급원을 포함한다.003e# 100 W/cm의 조절가능한 전력을 갖는 1개 이상의 UV 방사선 공급원 및 003e# 80 W/cm의 조절가능한 전력을 갖는 1개 이상의 하류 UV 방사선 공급원을 사용하는 것이 특히 바람직하다.  제1 UV 공급원으로서 철 또는 갈륨 도핑을 갖는 1개 이상의 Hg 램프 및 철 또는 갈륨 도핑을 갖거나 갖지 않는 1개 이상의 하류 Hg 램프 (제2 UV 공급원)을 사용하는 것이 더욱 특히 바람직하다.  상기에 이미 언급된 바와 같이, 본 발명에 따라 사용되는 코팅 물질 또는 접착제는 상이한 파장에서 활성화될 수 있는 2종 이상의 상이한 개시제를 가질 수 있다.  이와 관련하여 상기 언급된 UV 공급원이 고려된다.  이 경우 한 특히 바람직한 실시양태에서는, 철 또는 갈륨 도핑을 갖는 1개 이상의 Hg 램프가 사용되며, 여기서 코팅 물질 또는 접착제는 아실포스핀 옥시드 및 그의 블렌드, 벤질 디메틸 케탈, 알파-아미노케톤 (예: 이르가큐어 651, 이르가큐어 369, 이르가큐어 907, 이르가큐어 819, 다로큐르 TPO, 다로큐르 4265)으로 이루어진 군으로부터 선택된 광개시제를 포함하고; 철 또는 갈륨 도핑을 갖거나 갖지 않는 1개 이상의 하류 Hg 램프가 사용되며, 여기서 코팅 물질 또는 접착제는 알파-히드록시케톤 및 그의 블렌드 (예: 이르가큐어 184, 이르가큐어 1173, 이르가큐어 127)로 이루어진 군으로부터 선택된 광개시제를 포함한다.본 발명에 따라 사용되는 코팅 물질 또는 접착제가 단지 1종의 개시제를 함유하는 경우, 본 발명의 장치는 2개 이상의 방사선 공급원, 바람직하게는 UV 공급원을 포함하지만, 이들은 바람직하게는 2회의 동일한 공급원이다.본 발명에 따라 사용되는 방사선 공급원은 반드시 상이한 파장을 가질 필요는 없는데, 이는 제1 경화 단계 후에 희생 필름을 제거함으로써, 코팅이 상이한 파장에 노출되기 때문이다.  각 경우에 동일한 방사선 공급원이 사용되어도, 예를 들어 PET 필름은 310 nm 미만의 방사선을 투과시키지 않고, 또한 그에 따라 예를 들어 이 파장에서 활성화되는 개시제는 단지 희생 필름의 제거 후에 활성화될 수 있으며, 또 다른 것은 상기 필름의 제거 전에도 활성화될 수 있다.2개 이상의 경화 단계, 바람직하게는 2개 이상의 방사선 공급원 (보다 바람직하게는 이들 중 적어도 하나가 UV 공급원임)의 사용은, 코팅 물질 또는 접착제가 높은 웹 속도에서도 완전히 또는 대체로 완전히 경화되는 것을 보장한다.  본 발명자들은, 이것이 단지 하나의 경화 단계로는, 보다 특히 단지 하나의 방사선 경화로는, 특히 단지 하나의 UV 공급원 및 외부 필름을 통한 경화로는 가능하지 않다는 것을 발견하였다.  단지 하나의 방사선 공급원의 경우, 그의 전력은 매우 높은 수준으로 선택되어야 하고, 이는 생성물 품질에 불리하다.  이 경우, 램프를 사용한 경화 동안, 기판으로의 매우 높은 관련 에너지 입력 결과로, 기판의 변형이 존재하는 경우가 있을 수 있다.  2개의 방사선 공급원을 사용한 경화의 경우, 개개의 공급원 각각의 전력이 낮게 조절될 수 있고, 따라서 다수의 램프에 걸친 필요한 에너지 선량의 분포가 기판 부분에 균형잡힌 온도 수준을 제공하고, 그 결과로 이 기판이 편평하게 유지된다.또한, 제2 방사선 공급원을 사용한 코팅 물질의 후경화는 보다 높은 C=C 전환율을 제공하고, 따라서 보다 우수한 풍화 안정성을 제공한다.  하나의 방사선 공급원 사용시보다 더 짧은 시간에 보다 완전한 경화가 일어난다.  특히, 제2 방사선 공급원이 희생 필름의 제거 후에 배열되고, 또한 그에 따라 희생 필름에 의한 방사선의 감쇠가 없는 경우, 특히 우수한 결과가 얻어졌다.본 발명의 장치는 바람직하게는, 초기 용해 속도가, 기판의 이송 속도 조절에 의해, 또는 코팅 물질 또는 접착제와 기판의 최초 접촉 위치에 대한, 제1 방사선 공급원, 바람직하게는 제1 UV 공급원, 또는 지연된 열 개시의 경우에는 열 공급원의 배치에 의해 조절되도록 설계된다.  이 경우, 제1 방사선 공급원, 바람직하게는 제1 UV 공급원 또는 열 공급원의 위치 및/또는 코팅 물질 또는 접착제와 기판의 최초 접촉 위치를 변화시킬 수 있다.본 발명의 복합 재료는, 예를 들어,자동차 부품, 내장재 및 외장재, 예컨대 트림 스트립, 회전속도계 후드, 바이저, 외부 미러, 컬럼 트림 구성요소, 미러 트라이앵글 등, 또는가전 제품 또는 전자통신 또는 정보 기술 또는 소비자 가전 부품, 예를 들어, 보다 특히 휴대 전화, 컴퓨터, 오가나이저(organizer), MP3 플레이어 또는 텔레비젼 케이싱 또는 디스플레이 부품 (특히 터치 스트린 포함)에서와 같은 전자 장치 부품, 또는윈도우 (창유리, 특히 차량 (자동차, 유틸리티 차량, 선박, 항공기, 헬리콥터 등)의 것) 또는 빌딩용 또는 모든 종류의 스크린용 물체, 또는기계 부품, 예를 들어 기계 케이싱, 기계 커버 등, 또는가구 또는 상점 또는 견본시장 건축물에서의 부품, 또는열 태양 시스템 또는 광기전 시스템의 부품, 또는관용 물품, 예컨대 사진틀, 장식용 물품, 상점 윈도우 등과 같은, 기계적으로 또는 화학적으로 고도로 응력을 받는 물품, 장치 및 물체의 제조에 사용될 수 있다.또한, 이들은, 이들이 특히 우수한 효과로 인쇄될 수 있다는 이점을 갖는다.  그 이유는, 예를 들어, 경화된 층의 부분에서의 003e#36 mN/m의 달성가능한 높은 표면 장력이다.  효과적인 인쇄성은 또한, 본 발명의 방법에서, 코팅 동안 코팅 물질과 공기 사이에 형성되는 계면이 없기 때문에, 코팅 물질 내에 표면-활성 첨가제를 가질 필요가 없다는 것에 의해 설명될 수 있다.  또한 그에 따라, 코팅의 상부 면 상에, 인쇄성에 있어 불리한 표면-활성 물질의 축적이 없다.본 발명의 코팅은 최종 성분이 크게 개질되는 경우에도 기판으로부터 탈착되지 않고, 이것 또한 선행 기술에 비해 큰 이점이다.측정 방법층 두께 또는 개개의 상의 두께 측정을 위한 TEM 현미경 사진내스크래치성 코팅의 미세 구조를 가시화하고, 혼합 상 및 외부 상의 층 두께를 측정하기 위해, 45°의 절단 각도 및 130 nm의 절단 두께를 갖는 디아토메 히스토(Diatome Histo) HI 4254 다이아몬드 블레이드를 사용하여, 레이카(Leica) UC7 초마이크로톰을 사용하여 희박(thin) 구역을 제조하였다.  상기 구역을 복합체의 개개의 층에 대해 평행하게 배치하였다 (즉, 복합 재료의 층이 수평으로 배열된 경우, 상기 구역 또한 수평으로 배치되어야 함).내스크래치성 층에 대해 45° 각도의 또는 내스크래치성 층에 대해 수직인 구역의 경우, 절단 인공물 (예를 들어 파형 압축 대역)이 존재할 수 있고, 이는 개개의 층이 더 이상 명백히 인식될 수 없다는 것 또는 층 상의 블레이드의 압력으로 인해 층 두께가 변경된다는 것을 의미한다.  우수한 현미경 사진을 얻기 위해, 가능한 경우 새로운 또는 완전히 무손상의(intact), 새것과 같은 다이아몬드 블레이드를 사용하여야 한다.희박 구역을 이용하여 TEM 현미경 사진을 준비하였다.접촉 온도 측정이 온도 측정은 고온계 (비-접촉 적외선 온도계)를 사용하여 수행하였고, 측정 지점은 기판과 코팅 물질 또는 접착제 사이의 최초 접촉의 5 cm 전방에 위치하였다.이하에서, 본 발명을 본 발명의 실시예 및 비교예를 이용하여 보다 상세히 설명하지만, 이로 인해 제한을 구성하려는 어떠한 의도도 없다.실시예 1:도 2에 본 발명을 수행하기 위한 장치를 예로서 나타내었다.  성형 조성물이 압출기 (1)에 의해 압출되고, 다수의 롤러 및 롤 (2)에 의해 요망되는 두께를 갖는 기판 (3)이 생성된다.  기판은 필요한 경우 가열 수단 (4)에 의해 요망되는 접촉 온도에 놓일 수 있다.  따라서, 기판은 먼저 가열 수단 (4) (이 경우에는 IR 램프)를 통해, 이어서 접착 롤로 이루어진 표면 세정 수단 (5)를 통해 안내된다.  이와 병행하여, 희생 필름 (6)이 롤러 (7)로부터 권출되어 다수의 롤러, 세정 유닛 및 접착 롤을 통해 코팅 물질을 위한 닥터 블레이드로 이루어진 계량투입 수단 (9)로 공급된다.  계량투입 수단 (9)는 희생 필름 (6)의 한쪽 면을 코팅 물질 또는 접착제로 코팅한다.  코팅된 희생 필름 (6)은 지점 (10)에서 기판 (3)과 접촉되고, 여기서는, 예를 들어, 가열 수단 (4)에 의해, 희생 필름을 대면하는 기판 (3)의 표면이 지점 (10)에서 80 내지 110℃의 접촉 온도를 갖는 것이 보장된다.  롤 (11)에 의해, 희생 필름 (6) 및 기판 (3)이, 이들 사이에 위치하는 코팅 물질과 함께 압착된다.  코팅 물질의 요망되는 두께는, 유닛 (9)에서의 계량투입을 조절함으로써 및 또한 롤 (11)의 압력에 의해 설정된다.  기판 (3), 희생 필름 (6) 및 이들 사이에 위치하는 코팅 물질의 복합체 (12)는 제1 UV 공급원 (13) 하부를 통해 안내되고, 여기서 제1 경화 단계가 수행된다.  그 후, 희생 필름 (6)이 제거되고, 롤러 (14) 상에 권취된다.  희생 필름 (6)이 제거되고 부분 경화된 코팅 물질로 코팅된 기판은 제2 UV 공급원 (16)에 공급되고, 최종 경화가 수행된다.  그 후, 인라인 광학 품질 조절기 (17)이 이어진다.  최종적으로, 코팅된 기판은 보호 운송 필름 (18)로 앙면 코팅되고, 필름은 롤 (19)에 의해 압착되고, 이로써 최종 생성물 (20)이 얻어진다. 여기서 장치 (1) 내지 (4)는 ISO 14644-8에 따른 조절된 기후 청정실 내에 위치한다.  여기서 부품 (9) 내지 (11)은 ISO 14644-7에 따른 조절된 기후 청정실 내에 위치하고, 부품 (6), (7) 및 (12) 내지 (17)은 ISO 14644-8에 따른 추가 조절된 기후 청정실 내에 위치한다.실시예 2:PMMA 및 폴리카르보네이트 기판의 내스크래치성 코팅에 대한 다양한 시험을 실시예 1의 장치에 의해 수행하였다.  이들 시험에서는, 초기 용해 시간, 접촉 온도 및 UV 램프의 전력을 변화시켰다.  코팅된 시트의 품질을, 각 경우에 0, 1000, 2000, 3000 및 5000 시간의 풍화 후에, 코팅의 투과율, 황변도, 헤이즈 및 접착력의 기준에 의해 측정하였다.투과율은, 인공적 풍화 전후 상이한 시점에, ASTM D 1003에 따라, 비와이케이-가드너로부터의 헤이즈가드 플러스(Hazeguard plus)를 이용하여 측정하였다.황변도는, 인공적 풍화 전후 상이한 시점에, DIN 5036에 따라, 바리안 캐리(Varian Cary) 5000을 이용하여 측정하였다.헤이즈는, 인공적 풍화 전후 상이한 시점에, ASTM D 1003에 따라, 비와이케이-가드너로부터의 헤이즈가드 플러스를 이용하여 측정하였다.접착력은, DIN EN ISO 2409에 따라, 에릭슨(Erichsen)으로부터의 기기, 모델 295로 크로스-컷에 의해 측정하였다.  값이 높을수록, 접착이 불량한 것이다.풍화는 DIN EN ISO 4892-2에 따라 크세논 시험으로 수행하였다.기판 제조에 사용된 성형 조성물은 플렉시글라스�� 성형 조성물 7H였다.  기판은 3 mm의 두께를 가졌고, 코팅 물질의 층은 13 ㎛의 두께를 가졌다.  사용된 코팅 물질은 육관능성 지방족 우레탄 아크릴레이트, 알칸디올 디아크릴레이트, 벤즈트리아졸 UV 흡수제, 입체 장애 아민, 시클로헥실 페닐 케톤 및 아실포스핀 옥시드의 혼합물이었다.사용된 UV 공급원은, 100% 출력에서 150 W/cm의 전력을 갖는 50 cm 폭의 Fe-도핑된 램프였다.  기판의 웹 폭은 400 mm였다.추가의 일반적 조건 및 결과는 하기 표 3 내지 5에 나타내었다.  여기서,표 3에서는, 접촉 온도가 변화되었고, UV 램프의 전력은 각각 30% 및 60%였다.표 4에서는, 접촉 온도 및 UV 램프의 출력이 D1에서와 같이 변화되었지만, 초기 용해 시간은 각 경우에 90초였다.표 5는 상이한 접촉 온도에서의 폴리카르보네이트에 대한 코팅 시험을 나타낸다.표 3으로부터, 투과율은 모든 시험에서 92% 초과의 매우 우수한 범위 내에 있는 것으로 나타났다.  절대적으로 예상치 못한 본 발명의 방법의 특징은, 사실상 풍화 후에 투과율이 훨씬 더 우수해진다는 것이다 (또한 표 4 및 표 5의 아래 참조).  즉, 선행 기술 코팅에서의 경우와 같이, 풍화가 코팅을 열화시키지 않는 대신에 이것이 보다 우수해지게 하였다.  이는 선행 기술의 방법 및 생성물에 비해 현저하고 예측할 수 없었던 기술적 진전이다.또한, 80 내지 100℃의 접촉 온도에서의 황변 및 헤이즈는 풍화 3000 시간 후에도 뛰어난 것으로 나타났다.  접촉 온도가 상승함에 따라, 두 파라미터 모두 개선되었다.  그러나 또한, 과도한 접촉 온도 (표에 나타내지는 않음)에서는, 희생 필름의 접착력이 지나치게 강하거나 희생 필름이 더 이상 제거될 수 없는 것으로 나타났다.  UV 램프의 전력과 관련하여, 증가된 전력은 황변에 대해 약간 긍정적 효과를 갖는 것으로 나타났다.접착력과 관련하여, 본 발명의 시험 I1 내지 I6에 비해 비교 시험 C1, C2 및 C3은, 초기 용해 시간이 매우 긴 경우에도 (C3 참조) 지나치게 낮은 접촉 온도가 불충분한 접착력을 초래할 수 있는 것으로 나타났다.  C4는, 지나치게 높은 접촉 온도가 또한 연장된 풍화 후 헤이즈 및 황변에 대해 부정적임을 보여준다.표 3 및 4의 비교는, 초기 용해 시간 증가가 현저히 우수한 투과율, 황변도 및 헤이즈를 제공한다는 것을 보여준다.  접착력 또한 향상된다.  그러나, 선택된 초기 용해 시간이 지나치게 긴 경우에는 (표에 나타내지는 않음), 광학 결점 부위가 발달되고, 헤이즈가 더욱 불량해진다.표 5에 따라, PMMA에서와 같이 폴리카르보네이트 기판에서도 유사한 효과가 입증된다.실시예 3실시예 2에 따른 기판 상에, 실시예 2에 따른 코팅 물질을 상이한 층 두께로 적용하였다.  외래 입자로 인한 외부 층에서의 수많은 광학 결점이 7 ㎛의 층 두께에서 나타났다는 것이 명백해졌다.  15 ㎛ 및 특히 20 ㎛의 층 두께에서는, 매우 우수한 내지 뛰어난 품질을 갖는 표면이 얻어졌다 (도 3 참조). 실시예 4본 발명의 복합 재료에 대하여, 하기에 기재되는 성능 연구을 수행하였다.ASTM D1044에 따른 003c# 3%의 태버(Taber) 값을 갖는 내스크래치성 및 내마모성 코팅을 갖는, 본 발명의 방법에 의해 코팅된 2 mm 두께의 PMMA 시트에 대해, 열 굽힘 시험 (90°의 각도에 의해 형성)을 수행하였고, 여기서는 상기 시트가 균열 발생 없이 20 mm의 반경으로 구부러질 수 있는 것으로 나타났다.  따라서, 본 발명의 복합 재료는 통상적인 방법에 의해 코팅된 시트에 비해 현저히 더 작은 반경으로 구부러질 수 있다.  이는 기판과 코팅 사이의 특히 우수한 연결의 증거이다.  많은 시험에서, 시트 두께 × 10의 굽힘 반경에서 균열이 발생하지 않는다는 것이 확인되었다.가공 시험에서는, 본 발명의 복합 재료가 매우 우수한 결과로 레이저-처리, 톱질, 연마 및 천공될 수 있는 것으로 나타났다.내화 성능에 대해서도 개선이 얻어졌고, 따라서 순수한 PMMA 기판에 비해 본 발명의 복합 재료의 점화를 현저히 지연시키는 것이 가능하였다.
[ 부호의 설명 ]
1	압출기2	압출기 연마 유닛 (롤러 및 롤)3	기판4	가열 수단, 예를 들어 방사 IR 램프5	표면 세정 수단6	외부 필름7	외부 필름 저장소8	접착 롤 또는 외부 필름에 대한 세정 수단 또는 이송 및 편향 롤러9	코팅 물질 또는 접착제에 대한 계량투입 수단10	접촉 온도 측정 지점11	라미네이터 또는 압력 인가 롤12	복합 재료13	제1 UV 공급원14	외부 필름 수용기15	코팅된 기판으로부터 외부 필름의 제거16	제2 UV 공급원17	품질 조절 설비18	보호 필름 저장소19	압력 인가 롤20	최종 생성물